(57)【特許請求の範囲】
【請求項１】
第一オリゴシロキサン変性ナノ相分離液晶物質；および
第二オリゴシロキサン変性ナノ相分離液晶物質および前記第二オリゴシロキサン変性ナノ相分離液晶物質以外の物質から選択される少なくとも一つの追加物質、
を含む液晶配合物であって、
前記液晶配合物が、１５℃〜３５℃のＳｍＣ＊温度範囲を有するＩ→ＳｍＡ＊→ＳｍＣ＊相転移を有し、２２．５°±６°または４５°±６°のチルト角を有し、５０ｎＣ／ｃｍ２未満の自発分極を有し、かつ６００ｃＰ未満の回転粘度を有し、
前記第一オリゴシロキサン変性ナノ相分離液晶物質が、テルフェニル類、フェニルピリミジン類、またはビフェニルピリミジン類であり、
前記フェニルピリミジン類またはビフェニルピリミジン類が下記式：
【化１】
0005539888.tif 000031
または
【化２】
0005539888.tif 000032
〔上記式中、ａ＝０または１；ｐ＝０、１または２；ｋ＝０、１または２；ｆ＝０または１；ｈ＝０または１；ｉ＝０〜４；ｃ＝０または１；ただし、ｆ＝０の場合はｃ＝０であることを条件とし；ただし、ａ＝０の場合はｈ＝０であることを条件とし；Ｙは、独立に、ハロゲン、ＮＯ２、ＣＮ、ＣＨ３、ＣＦ３、またはＯＣＦ３から選択され；
上記式中、Ｘは、アルキル、または、少なくとも１個のキラル中心を有する置換アルキルであり、個々のキラル基はラセミであっても非ラセミであってもよく、ただし、本液晶配合物が非ラセミとなるように個々のキラル基が選択されることを条件とし；
上記式中、Ｖは
【化３】
0005539888.tif 000033
であり、
Ｖを示す式中、ｎ＝３〜１５；ｄ＝１〜５；かつ、Ｒ’およびＲ’’は、独立に、ＣｒＨ（２ｒ＋１）（ｒ＝１〜４）またはフェニル基から選択され；
Ｒは、１〜１０個の炭素原子を有するアルキル基、またはＷ、Ｗ’、もしくはＷ’’のうちの一つであり、
Ｗは
【化４】
0005539888.tif 000034
であり、
Ｗを示す式中、ｎ’＝３〜１５；ａ’＝０または１；ｍ＝１または２；ｓ＝１または２；ｑ＝０または１；ｂ＝０または１；ｉ’＝０〜４；Ｔ＝Ｏ、ＣＨ＝Ｎ、Ｎ＝ＣＨ、ＣＦ２Ｏ、ＯＣＦ２、ＮＨＣＯ、ＣＯＮＨ、ＣＨ２、ＣＨ２ＣＨ２、Ｃ≡Ｃ、−ＣＨ＝ＣＨ−、またはＣＦ２ＣＦ２であり；Ｙ’は、独立に、ハロゲン、ＮＯ２、ＣＮ、ＣＨ３、ＣＦ３、ＯＣＦ３から選択され；Ｑ＝Ｏ、ＣＯＯ、またはＯＣＯであり；かつ、Ｘ’は、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とし；
Ｗ’は
【化５】
0005539888.tif 000035
であり、
Ｗ’を示す式中、ｎ’’＝３〜１５；ａ’’＝０または１；ｂ’＝０または１；Ｌは、独立に、水素、ハロゲン、ＮＯ２、ＣＮ、ＣＨ３、ＣＦ３、ＯＣＦ３から選択され；Ｑ’＝Ｏ、ＣＯＯ、またはＯＣＯであり、；かつ、Ｘ’’は、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とし；かつ、
Ｗ’’は
【化６】
0005539888.tif 000036
のうちの１つであり、
Ｗ’’を示す式中、ｎ’’’＝３〜１５；ｇ＝０または１；ｐ’＝０、１または２；ｋ’は０、１または２であり；ｉ’’＝０〜４；ｔは０または１であり；ｕ＝０または１；ただし、ｔ＝０の場合はｕ＝０であることを条件とし；Ｙ’’は、独立に、ハロゲン、ＮＯ２、ＣＮ、ＣＨ３、ＣＦ３、またはＯＣＦ３から選択され；Ｅは、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とする〕
を有し；
前記テルフェニル類が下記式：
【化７】
0005539888.tif 000037
〔上記式中、ａ＝０または１；ｂ＝０または１；Ｌは、独立に、Ｈ、ハロゲン、ＮＯ２、ＣＮ、ＣＨ３、ＣＦ３、ＯＣＦ３から選択され；Ｑ＝Ｏ、ＣＯＯ、またはＯＣＯであり；Ｘは、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とし；
式中、Ａは
【化８】
0005539888.tif 000038
であり、
Ａを示す式中、ｎ＝３〜１５；ｄ＝１〜５；Ｒ’およびＲ’’は、独立に、ＣｒＨ（２ｒ＋１）（ｒ＝１〜４）またはフェニル基から選択され；
Ｒは、１〜１０個の炭素原子を有するアルキル基、またはＷ、Ｗ’、またはＷ’’のうちの一つであり、
Ｗは
【化９】
0005539888.tif 000039
であり、
Ｗを表す式中、ｎ’＝３〜１５；ａ’＝０または１；ｍ＝１または２；ｓ＝１または２；ｑ＝０または１；ｂ’＝０または１；ｉ＝１〜４；Ｔ＝Ｏ、ＣＨ＝Ｎ、Ｎ＝ＣＨ、ＣＦ２Ｏ、ＯＣＦ２、ＮＨＣＯ、ＣＯＮＨ、ＣＨ２、ＣＨ２ＣＨ２、Ｃ≡Ｃ、−ＣＨ＝ＣＨ−、またはＣＦ２ＣＦ２であり；Ｙは、独立に、ハロゲン、ＮＯ２、ＣＮ、ＣＨ３、ＣＦ３、ＯＣＦ３から選択され；Ｑ’＝Ｏ、ＣＯＯ、またはＯＣＯであり；かつ、Ｘ’は、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とし；
Ｗ’は
【化１０】
0005539888.tif 000040
であり、
Ｗ’を表す式中、ｎ’’＝３〜１５；ａ’’＝０または１；ｂ’’＝０または１；Ｌ’は、独立に、Ｈ、ハロゲン、ＮＯ２、ＣＮ、ＣＨ３、ＣＦ３、ＯＣＦ３から選択され；式中Ｑ’’＝Ｏ、ＣＯＯ、またはＯＣＯであり；かつ、Ｘ’’は、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とし；かつ、
Ｗ’’は
【化１１】
0005539888.tif 000041
のうちの１つであり、
Ｗ’’を表す式中、ｎ’’’＝３〜１５；ｇ＝０または１；ｐ＝０、１または２；ｋは０、１または２であり；ｉ’＝０〜４；ｔは０または１であり；ｕ＝０または１；ただし、ｔ＝０の場合はｕ＝０であることを条件とし；Ｙ’は、独立に、ハロゲン、ＮＯ２、ＣＮ、ＣＨ３、ＣＦ３、またはＯＣＦ３から選択され；Ｅは、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とする〕
を有し；
前記第二オリゴシロキサン変性ナノ相分離液晶物質が、それぞれ上述により定義した通りの、テルフェニル類、フェニルピリミジン類、およびビフェニルピリミジン類、ならびに、下記式：
【化１２】
0005539888.tif 000042
〔上記式中、ｅ＝０または１；Ｇは、Ｈ、ハロゲン、エポキシド、ＮＯ２、ＣＮ、ＣＨ３、ＣＦ３、またはＯＣＦ３であり；Ｍは、下記の基：
【化１３】
0005539888.tif 000043
であり、
Ｍを表す上記式中、ｎ＝３〜１５；ｄ＝１〜５；Ｒ’およびＲ’’は、独立に、ＣｒＨ（２ｒ＋１）（ｒ＝１〜４）またはフェニル基から選択され；
Ｒは、１〜１０個の炭素原子を有するアルキル基、またはＺであり、
Ｚは
【化１４】
0005539888.tif 000044
であり、
Ｚを表す上記式中、ｎ’＝３〜１５；ｅ’＝０または１；Ｇ’は、Ｈ、ハロゲン、エポキシド、ＮＯ２、ＣＮ、ＣＨ３、ＣＦ３、またはＯＣＦ３である〕
を有する物質から選択され、
前記第二オリゴシロキサン変性ナノ相分離液晶物質以外の物質が、有機液晶物質または有機非液晶物質から選択され、
前記液晶配合物中の、前記第一オリゴシロキサン変性ナノ相分離液晶物質の、前記追加物質の合計に対するモル比は、４９：５１〜８３．３：１６．７の範囲であり、
前記液晶配合物中のオリゴシロキサン変性液晶物質ではない成分は、それが存在する場合には５０モル％未満の量で存在する、液晶配合物。
【請求項２】
前記第二オリゴシロキサン変性ナノ相分離液晶物質以外の物質として用いる前記有機液晶物質または有機非液晶物質が下記式：
【化１５】
0005539888.tif 000045
〔上記式中、ｅ＝０または１；Ｇは、Ｈ、ハロゲン、エポキシド、ＮＯ２、ＣＮ、ＣＨ３、ＣＦ３、またはＯＣＦ３であり；Ｍは、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とする〕
を有する、請求項１に記載の液晶配合物。
【請求項３】
前記第二オリゴシロキサン変性ナノ相分離液晶物質以外の物質として用いる前記有機液晶物質または有機非液晶物質が下記式のうちの一つを有する、請求項１または２に記載の液晶配合物：
【化１６】
0005539888.tif 000046
〔上記式中、ｒ＝０または１；ｐ＝０、１、または２；ｖ＝０、１、または２；ｘ＝０、または１；ｑ＝０または１；ｉ＝０〜４；ただし、ｒ＝０の場合はｘ＝０であり；Ｙは、独立に、ハロゲン、ＮＯ２、ＣＮ、ＣＨ３、ＣＦ３、またはＯＣＦ３から選択され；ＪおよびＪ’は、独立に、アルキル、または、少なくとも１個のキラル中心を有する置換アルキルから選択され、個々のキラル基はラセミであっても非ラセミであってもよく、ただし本液晶配合物が非ラセミとなることを確実にするように個々のキラル基が選択されることを条件とする〕。
【請求項４】
前記自発分極が４０ｎＣ／ｃｍ２未満である、請求項１〜３のいずれか一項に記載の液晶配合物。
【請求項５】
前記液晶配合物が、Ｉ→ＳｍＡ＊→ＳｍＣ＊→Ｃｒ相系列またはＩ→ＳｍＡ＊→ＳｍＣ＊→ＳｍＸ相系列を有する、請求項１〜４のいずれか一項に記載の液晶配合物。
【請求項６】
前記フェニルピリミジン類またはビフェニルピリミジン類の式中のＶを示す式中のＲがＷ’’であり、前記テルフェニル類の式中のＡを示す式中のＲがＷ’である、請求項１〜５のいずれか一項に記載の液晶配合物。
【請求項７】
前記液晶配合物が、０．０５より大きな複屈折を有する、請求項１〜６のいずれか一項に記載の液晶配合物。
【請求項８】
請求項１〜７のいずれか一項に記載の液晶配合物を含むデバイスであって、安定なブックシェルフ配列、および双安定スイッチングを有し、ＳｍＣ＊層における等温電場配向が前記デバイスの製造に用いられており、かつ、二つの安定状態間でスイッチされたときの５００μ秒未満の応答時間、および３０Ｖ／μｍ未満の電気駆動場を有する、デバイス。
【請求項９】
間に隙間を有する一対の基板；
前記基板の一つの上に配置されたかまたは各基板上に１つずつ配置された、一対の電極；および
前記一対の基板間の隙間に配置された請求項１〜７のいずれか一項に記載の液晶配合物、
を含む少なくとも１個の液晶セルを含む、請求項８記載のデバイス。
【請求項１０】
少なくとも１つの偏光子をさらに含む、請求項９記載のデバイス。
【請求項１１】
前記デバイスがラビングした配向層をさらに含む、請求項９または１０に記載のデバイス。
【請求項１２】
液晶配合物のチルト角を調整する方法であって、
第一オリゴシロキサン変性ナノ相分離液晶物質を準備する工程；および
前記第一オリゴシロキサン変性ナノ相分離液晶物質と、追加物質とをブレンドして、前記液晶配合物が、１５℃〜３５℃のＳｍＣ＊温度範囲を有するＩ→ＳｍＡ＊→ＳｍＣ＊相転移を有し、２２．５°±６°または４５°±６°のチルト角を有し、５０ｎＣ／ｃｍ２未満の自発分極を有し、かつ６００ｃＰ未満の回転粘度を有するようにする工程
を含み、
前記第一オリゴシロキサン変性ナノ相分離液晶物質が、テルフェニル類、フェニルピリミジン類、またはビフェニルピリミジン類であり；かつ、
前記フェニルピリミジン類またはビフェニルピリミジン類が下記式：
【化１７】
0005539888.tif 000047
または
【化１８】
0005539888.tif 000048
〔上記式中、ａ＝０または１；ｐ＝０、１または２；ｋ＝０、１または２；ｆ＝０または１；ｈ＝０または１；ｉ＝０〜４；ｃ＝０または１；ただし、ｆ＝０の場合はｃ＝０であることを条件とし；ただし、ａ＝０の場合はｈ＝０であることを条件とし；Ｙは、独立に、ハロゲン、ＮＯ２、ＣＮ、ＣＨ３、ＣＦ３、またはＯＣＦ３から選択され；
上記式中、Ｘは、アルキル、または、少なくとも１個のキラル中心を有する置換アルキルであり、個々のキラル基はラセミであっても非ラセミであってもよく、ただし、本液晶配合物が非ラセミとなるように個々のキラル基が選択されることを条件とし；
上記式中、Ｖは
【化１９】
0005539888.tif 000049
であり、
Ｖを示す式中、ｎ＝３〜１５；ｄ＝１〜５；かつ、Ｒ’およびＲ’’は、独立に、ＣｒＨ（２ｒ＋１）（ｒ＝１〜４）またはフェニル基から選択され；
Ｒは、１〜１０個の炭素原子を有するアルキル基、またはＷ、Ｗ’、もしくはＷ’’のうちの一つであり、
Ｗは
【化２０】
0005539888.tif 000050
であり、
Ｗを示す式中、ｎ’＝３〜１５；ａ’＝０または１；ｍ＝１または２；ｓ＝１または２；ｑ＝０または１；ｂ＝０または１；ｉ’＝０〜４；Ｔ＝Ｏ、ＣＨ＝Ｎ、Ｎ＝ＣＨ、ＣＦ２Ｏ、ＯＣＦ２、ＮＨＣＯ、ＣＯＮＨ、ＣＨ２、ＣＨ２ＣＨ２、Ｃ≡Ｃ、−ＣＨ＝ＣＨ−、またはＣＦ２ＣＦ２であり；Ｙ’は、独立に、ハロゲン、ＮＯ２、ＣＮ、ＣＨ３、ＣＦ３、ＯＣＦ３から選択され；Ｑ＝Ｏ、ＣＯＯ、またはＯＣＯであり；かつ、Ｘ’は、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とし；
Ｗ’は
【化２１】
0005539888.tif 000051
であり、
Ｗ’を示す式中、ｎ’’＝３〜１５；ａ’’＝０または１；ｂ’＝０または１；Ｌは、独立に、水素、ハロゲン、ＮＯ２、ＣＮ、ＣＨ３、ＣＦ３、ＯＣＦ３から選択され；Ｑ’＝Ｏ、ＣＯＯ、またはＯＣＯであり、；かつ、Ｘ’’は、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とし；かつ、
Ｗ’’は
【化２２】
0005539888.tif 000052
のうちの１つであり、
Ｗ’’を示す式中、ｎ’’’＝３〜１５；ｇ＝０または１；ｐ’＝０、１または２；ｋ’は０、１または２であり；ｉ’’＝０〜４；ｔは０または１であり；ｕ＝０または１；ただし、ｔ＝０の場合はｕ＝０であることを条件とし；Ｙ’’は、独立に、ハロゲン、ＮＯ２、ＣＮ、ＣＨ３、ＣＦ３、またはＯＣＦ３から選択され；Ｅは、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とする〕
を有し；
前記テルフェニル類が下記式：
【化２３】
0005539888.tif 000053
〔上記式中、ａ＝０または１；ｂ＝０または１；Ｌは、独立に、Ｈ、ハロゲン、ＮＯ２、ＣＮ、ＣＨ３、ＣＦ３、ＯＣＦ３から選択され；Ｑ＝Ｏ、ＣＯＯ、またはＯＣＯであり；Ｘは、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とし；
式中、Ａは
【化２４】
0005539888.tif 000054
であり、
Ａを示す式中、ｎ＝３〜１５；ｄ＝１〜５；Ｒ’およびＲ’’は、独立に、ＣｒＨ（２ｒ＋１）（ｒ＝１〜４）またはフェニル基から選択され；
Ｒは、１〜１０個の炭素原子を有するアルキル基、またはＷ、Ｗ’、またはＷ’’のうちの一つであり、
Ｗは
【化２５】
0005539888.tif 000055
であり、
Ｗを表す式中、ｎ’＝３〜１５；ａ’＝０または１；ｍ＝１または２；ｓ＝１または２；ｑ＝０または１；ｂ’＝０または１；ｉ＝１〜４；Ｔ＝Ｏ、ＣＨ＝Ｎ、Ｎ＝ＣＨ、ＣＦ２Ｏ、ＯＣＦ２、ＮＨＣＯ、ＣＯＮＨ、ＣＨ２、ＣＨ２ＣＨ２、Ｃ≡Ｃ、−ＣＨ＝ＣＨ−、またはＣＦ２ＣＦ２であり；Ｙは、独立に、ハロゲン、ＮＯ２、ＣＮ、ＣＨ３、ＣＦ３、ＯＣＦ３から選択され；Ｑ’＝Ｏ、ＣＯＯ、またはＯＣＯであり；かつ、Ｘ’は、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とし；
Ｗ’は
【化２６】
0005539888.tif 000056
であり、
Ｗ’を表す式中、ｎ’’＝３〜１５；ａ’’＝０または１；ｂ’’＝０または１；Ｌ’は、独立に、Ｈ、ハロゲン、ＮＯ２、ＣＮ、ＣＨ３、ＣＦ３、ＯＣＦ３から選択され；式中Ｑ’’＝Ｏ、ＣＯＯ、またはＯＣＯであり；かつ、Ｘ’’は、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とし；かつ、
Ｗ’’は
【化２７】
0005539888.tif 000057
のうちの１つであり、
Ｗ’’を表す式中、ｎ’’’＝３〜１５；ｇ＝０または１；ｐ＝０、１または２；ｋは０、１または２であり；ｉ’＝０〜４；ｔは０または１であり；ｕ＝０または１；ただし、ｔ＝０の場合はｕ＝０であることを条件とし；Ｙ’は、独立に、ハロゲン、ＮＯ２、ＣＮ、ＣＨ３、ＣＦ３、またはＯＣＦ３から選択され；Ｅは、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とする〕
を有し；
前記追加物質が下記式：
【化２８】
0005539888.tif 000058
〔上記式中、ｅ＝０または１；Ｇは、Ｈ、ハロゲン、エポキシド、ＮＯ２、ＣＮ、ＣＨ３、ＣＦ３、またはＯＣＦ３であり；Ｍは、アルキル、または、少なくとも１個のキラル中心を有する置換アルキルであり、個々のキラル基はラセミであっても非ラセミであってもよく、ただし本液晶配合物が非ラセミとなるように個々のキラル基が選択されることを条件とし；または、Ｍは、下記の基：
【化２９】
0005539888.tif 000059
であり、
Ｍを表す上記式中、ｎ＝３〜１５；ｄ＝１〜５；Ｒ’およびＲ’’は、独立に、ＣｒＨ（２ｒ＋１）（ｒ＝１〜４）またはフェニル基から選択され；
Ｒは、１〜１０個の炭素原子を有するアルキル基、またはＺであり、
Ｚは
【化３０】
0005539888.tif 000060
であり、
Ｚを表す上記式中、ｎ’＝３〜１５；ｅ’＝０または１；Ｇ’は、Ｈ、ハロゲン、エポキシド、ＮＯ２、ＣＮ、ＣＨ３、ＣＦ３、またはＯＣＦ３である〕
を有し、
前記液晶配合物中のオリゴシロキサン変性液晶物質ではない成分は、それが存在する場合には５０モル％未満の量で存在する、方法。
【請求項１３】
第二追加物質を添加する工程をさらに含み、前記第二追加物質が下記式：
【化３１】
0005539888.tif 000061
〔上記式中、ｒ＝０または１；ｐ＝０、１、または２；ｖ＝０、１、または２；ｘ＝０、または１；ｑ＝０または１；ｉ＝０〜４；ただし、ｒ＝０の場合はｘ＝０であり；Ｙは、独立に、ハロゲン、ＮＯ２、ＣＮ、ＣＨ３、ＣＦ３、またはＯＣＦ３から選択され；ＪおよびＪ’は、独立に、アルキル、または、少なくとも１個のキラル中心を有する置換アルキルから選択され、個々のキラル基はラセミであっても非ラセミであってもよく、ただし本液晶配合物が非ラセミとなることを確実にするように個々のキラル基が選択されることを条件とする〕
のうちの一つを有する、請求項１２に記載の方法。
【請求項１４】
第二オリゴシロキサン変性ナノ相分離液晶物質を添加する工程をさらに含み、
前記第二オリゴシロキサン変性ナノ相分離液晶物質が、請求項１２で定義したテルフェニル類、フェニルピリミジン類、またはビフェニルピリミジン類である、
請求項１２または１３に記載の方法。
【発明の詳細な説明】
【技術分野】
【０００１】
本出願はオリゴシロキサン変性液晶の使用および電気光学デバイスでのその使用に関する。本発明は特に、等温的に電場配向させることができ、またアクティブマトリクス・バックプレーン技術を用いる実用的デバイスに必要とされる非常に低い自発分極（Ｐｓ）をも有する、双安定強誘電体ディスプレイでの使用を可能にする液晶配合物に関する。
【背景技術】
【０００２】
サーモトロピック液晶は、相が温度の関数として変化し得る液晶すなわちメソゲン相を示す能力を有する物質である。これらの液晶相（例えば、ネマチックまたはスメクチックなど）は、等方相と結晶相との間に存在し、等方（液体）相または結晶相では観察されない物理特性を示す傾向がある。例えば、液晶相は、同じ温度で複屈折および流体挙動を示すことができる。このような特性は、例えば透過型および反射型ディスプレイなどの電気光学デバイスにおいて有効に使われてきており、そこでは、液晶分子の配向が制御されているデバイス構造において、印加電場により効果的に複屈折が調整され得る。ネマチック液晶は、液晶ディスプレイ（ＬＣＤ）、例えばラップトップコンピューター、携帯電話、ＰＤＡ、コンピューター・モニター、およびＴＶのディスプレイなどに広く使われてきた。ネマチック液晶ベースの電気光学デバイスは広く利用されているが、そのようなデバイスの最速応答時間はミリ秒の位に限定されている、なぜなら、デバイスが、スイッチング・サイクルの一部については表面配向制御緩和プロセスに依存しているためである。強誘電性液晶は、光学状態間で大幅に速くスイッチする能力を有する。しかし、デジタルおよびアナログのモードデバイスの両方が開発されているにも関わらず、このようなデバイスは実施することが困難であることがわかっており、それ故、特殊化されたマイクロディスプレイ用途、例えばカメラファインダーなどで商品化されているのみである。
【０００３】
クラークおよびラガーウォール（米国特許第４，３６７，９２４号およびＡｐｐｌｉｅｄ  Ｐｈｙｓｉｃｓ  Ｌｅｔｔｅｒｓ、３６，８９９−９０１（１９８０）、これら両方を、参照により本明細書に組み込む）は、サブマイクロ秒の電気光学スイッチング速度を示す有機強誘電性液晶を利用するデバイスを記述している。クラークおよびラガーウォールのこのデバイスは、いわゆる表面安定化強誘電性液晶デバイス（ＳＳＦＬＣＤ）である。このようなデバイスは、強誘電性スイッチングＳＳＦＬＣＤモードに必要とされるキラルスメクチックＣ（ＳｍＣ＊）相を示す有機強誘電性液晶またはそれらの配合物を利用している。この材料は、典型的には、冷却すると、ＳＳＦＬＣＤの製造を容易にするための次の相系列：等方相→ネマチック→ＳｍＡ＊→ＳｍＣ＊を示す。ここで、ＳｍＡ＊はキラルスメクチックＡ相であり、ＳｍＣ＊はキラルスメチックＣ相である。この相系列は、高温かつ低粘度の相中における液晶分子の表面位置合せ（ｓｕｒｆａｃｅ  ｒｅｇｉｓｔｒａｔｉｏｎ）による表面安定化配向層の形成を可能にする。配向した液晶デバイスは、その後、慎重にＳｍＣ＊相へ冷却されて、ＳＳＦＬＣＤを作り出す。ＳｍＣ＊相が、確実にいわゆる「ブックシェルフ」配列され得る場合には、デバイスは双安定強誘電性スイッチングを示す。
【０００４】
しかし、これは実際には困難であることが分かった。ＳＳＦＬＣＤは、いくつかの問題に敏感であり、それがこの技術の限定された実商化をもたらしていた。主要な制限は、用いた相系列に起因している。なぜなら、従来の有機ＦＬＣは、高い温度のＳｍＡ＊から低い温度のＳｍＣ＊相に冷却すると、転移の間に著しい層収縮を受けるからである。層状構造の収縮は、欠陥の形成（ゆがんだ層またはシェブロンの形成による、ジグザグ欠陥）をもたらし、これがＳＳＦＬＣＤで観測されるコントラスト比を著しく低下させる。シェブロン構造の形成およびこの構造の制御は、当技術分野で知られているように、Ｃ１またはＣ２型デバイスのいずれかの製作を可能にする。例えば、Ｏｐｔｉｃａｌ Ａｐｐｌｉｃａｔｉｏｎｓ  ｏｆ Ｌｉｑｕｉｄ Ｃｒｙｓｔａｌｓ，Ｅｄ．Ｌ  Ｖｉｃａｒｉ著，第１章，ＩＳＢＮ０７５０３０８５７５を参照されたい。いくつかの場合には、理想的な、いわゆる「ブックシェルフ配列」（ＳｍＣ＊相の層がデバイス基板および配向層に対して垂直に配置された配列）が、電場の印加によって誘導されうる。しかし、誘導されたブックシェルフ構造または擬ブックシェルフ構造を有するデバイスは、そのデバイスを、以前配置されたシェブロン配向に戻すための製造要件およびその潜在的能力が理由で、商業的なディスプレイデバイスとしては実用的ではない。このため、多くのＳＳＦＬＣＤ特許がブックシェルフ構造が存在すると特許請求の範囲に記載しているが、そのような構造が真のブックシェルフ構造または擬ブックシェルフ構造であるかどうか、およびデバイスに用いられた場合にシェブロン構造が実在しているのかどうかを理解することが重要である。従来のＳＳＦＬＣＤのこれらの制限はまた、クロスランドらによってＦｅｒｒｏｅｌｅｃｔｒｉｃｓ，３１２，３〜２３（２００４）でも議論されている。
【０００５】
等方相→ネマチック→ＳｍＡ＊→ＳｍＣ＊相系列を有するＦＬＣ物質のこの固有の問題が、層収縮現象の傾向のない新規物質の研究へと導いた。これを除去する一つのアプローチが、等方相→ＳｍＡ＊→ＳｍＣ＊相系列を示し、このＳｍＡ＊→ＳｍＣ＊相転移で実際に層収縮のない、いわゆる「ド・フリース（de Vries）」型の材料を用いることである。非常に低い粘度のネマチック相が存在しないため、ＳｍＣ＊相のランダムドメインおよび自然なヘリエレクトリック（Ｈｅｌｉｅｌｅｃｔｒｉｃ）状態を、電極と基板に対して配向するモノ‐ドメインへと導く相構造に変換して、実用的な電気光学デバイスを生み出すことを可能にする、代替の配向スキームが必要となる。
【０００６】
コールズら（Ｌｉｑｕｉｄ  Ｃｒｙｓｔａｌｓ，２３（２），２３５〜２３９（１９９７）；Ｊ．Ｐｈｙｓ  ＩＩ  Ｆｒａｎｃｅ，６，２７１〜２７９，（１９９６））；リーら（Ｊ．Ｍａｔｅｒ.Ｃｈｅｍ．，１７，２３１３〜２３１８（２００７）；およびこれらに記載された引用文献（これらすべてを、参照により本明細書に組み込む）に記載されているように、オリゴシロキサン変性液晶は、ナノ相分離層状構造を形成する傾向に起因して、従来の液晶から区別される。このようなシステムは、「仮想ポリマー」として記述されている。なぜなら、これらの構造および特性は、サイド・チェーン液晶ポリマー（ＳＣＬＣＰ）の特徴のいくつかと、従来の有機液晶の特性のいくつかとを、兼ね備えているからである。オリゴシロキサン変性液晶の構造および特性は、科学総説文献において両親媒性型またはナノ相分離型の液晶として分類されている有機液晶と非常に著しく異なっている（参照：Ｃ．Ｔｓｃｈｉｅｒｓｋｅ,「Ｎｏｎ−ｃｏｎｖｅｎｔｉｏｎａｌ  ｌｉｑｕｉｄ  ｃｒｙｓｔａｌｓ−ｔｈｅ  ｉｍｐｏｒｔａｎｃｅ  ｏｆ  ｍｉｃｒｏ−ｓｅｇｒｅｇａｔｉｏｎ  ｆｏｒ  ｓｅｌｆ−ｏｒｇａｎｉｚａｔｉｏｎ」，Ｊ．Ｍａｔｅｒ．Ｃｈｅｍ．，１９９８，８（７），１４８５〜１５０８）。そのようなシステムの構造はなおも活発な科学的議論の分野であり、リーら（Ｊ．Ｍａｔｅｒ.Ｃｈｅｍ．，１７，２３１３〜２３１８（２００７）、その全体を参照により本明細書に組み込む）を参照されたい。
【０００７】
コールズ（米国特許第５，４９８，３６８号およびＰｒｏｃｅｅｄｉｎｇ  ｏｆ  ＳＰＩＥ、Ｖｏｌ．２４０８，２２〜２９（１９９５）、両者を参照により本明細書に組み込む）は、フェニルベンゾアート芳香族核をベースにした単一成分オリゴシロキサン変性強誘電性液晶の予期しない特性を強調した。真の双安定性、すなわち、印加電場の除去後のＬＣモノドメインの電気的に選択された配向の保持、および、５０℃ほどの広い温度範囲にわたって大きく低減されたＦＬＣチルト角感受性が、この特許で示された。この場合、モノ‐ドメインは、印加電場下で、等方相からＳｍＣ＊を経由してゆっくり（例えば、１℃／分）デバイスを冷却することにより作り出された。クロスランドら（国際公開番号ＷＯ２００５０１９３８０Ａ１、参照により本明細書に組み込む）は、その後、フェニルベンゾアート芳香族核をベースにした単一成分オリゴシロキサンＦＬＣを含むデバイスを実証し、それはモノ‐ドメイン配向のために電場だけを用いており（すなわち等温配向が可能であり）、かつ前記特許出願に含められた定義に基づいて双安定であると述べられている。
【０００８】
Ｗａｌｂａら（米国特許第６，８７０，１６３号、参照により本明細書に組み込む）は、典型的なＦＬＣデバイスがシェブロン欠陥形成に起因して真の光学的双安定性を示さないということは、ＦＬＣ物質およびデバイスの当業者には良く知られていると指摘した。クロスランドらは、Ｆｅｒｒｏｅｌｅｃｔｒｉｃｓ，３１２，３〜２３（２００４）（参照により本明細書に組み込む）において、画像化中に「デッド期間（Ｄｅａｄ  ｐｅｒｉｏｄｓ）」をもたらす、デバイス動作へのこの制限の影響、例えば直流バランスおよび逆フレーミング（ｒｅｖｅｒｓｅ  ｆｒａｍｉｎｇ）の必要性などを論じている。米国特許第６，５０７，３３０号（Ｈａｎｄｓｃｈｙら）も、直流バランスの必要性を論じた。
【０００９】
Ｇｏｏｄｂｙら（米国特許公開２００５／０００１２００Ａ１、参照により本明細書に組み込む）は、ビフェニル核を含有するオリゴシロキサン液晶に関する物の組成物を記述した。Ｇｏｏｄｂｙは、このような物質が、単独でまたは他の液晶との混合物として用いることができると指摘したが、特許請求された、ＳｍＡ相を有し、得られる液晶混合物のＳｍＡ相を安定化する材料の使用の域を越えたそのような混合物の設計については論じていない。このことと、この特許に記載された比較化合物例とに基づけば、等方相→ネマチック→ＳｍＡ＊→ＳｍＣ＊相系列を有する従来のＳＳＦＬＣ混合物を設計することを意図していたことは明白である。この特許は、実用的なＦＬＣＤを構築するために必要とされる他の重要な物理的特性に言及することなく、特許請求された物質の相系列のみを論じている。
【００１０】
ＦＬＣ分野の当業者は、通常、分子の配合によって、幅広い動作範囲が混合物に与えられ、かつ、実用的なＦＬＣデバイスの要求事項に適合するために最適化されなければならない多くの物理的特性が調整されることを知っている。この配合知識の大部分は、有機ＦＬＣを用いて開発されてきたものであり、その有機ＦＬＣは、等方相→ネマチック→ＳｍＡ＊→ＳｍＣ＊相系列を有する物質を利用する従来モードのシェブロン・デバイスにおける用途に向けて開発されてきている。
【００１１】
実用的デバイス（例えば、これに限定されないされないが、アクティブマトリクス強誘電性ＬＣＤ（ＦＬＣＤ）を含む実用的デバイス）に使用するためのオリゴシロキサン変性ナノ相分離強誘電性液晶の配合は、詳細には報告されていない。これに対し、有機液晶の配合は、広範囲にわたって研究されており、そのような配合物の液晶相挙動の設計を助けるための多くの予測法則が開発されている（Ｄｅｍｕｓら，Ｍｏｌ．Ｃｒｙｓｔ．Ｌｉｑ．Ｃｒｙｓｔ．，２５，２１５〜２３２（１９７４）；Ｈｓｕら，Ｍｏｌ．Ｃｒｙｓｔ．Ｌｉｑ．Ｃｒｙｓｔ．，２７，９５〜１０４（１９７４）；Ｒａｂｉｎｏｖｉｃｈら，Ｆｅｒｒｏｅｌｅｃｔｒｉｃｓ，１２１，３３５〜３４２（１９９１））。本発明者らの経験では、そのような配合設計の方法はオリゴシロキサンＦＬＣには適さない。オリゴシロキサンＦＬＣでは、未知の液晶の相は、もしそれが既知の相を持つ液晶と混和性かどうかで識別することができる（すなわち、「類似の液晶」は「類似の液晶」と混和する）という標準的な「経験則」（Ｇｏｏｄｂｙ＆Ｇｒａｙ、Ｐｈｙｓｉｃａｌ  Ｐｒｏｐｅｒｔｉｅｓ  ｏｆ  Ｌｉｑｕｉｄ  Ｃｒｙｓｔａｌｓ，ＩＳＢＮ３−５２７−２９７４７−２，１７頁）でさえ行き詰る。そのような基本則は、ナノ相分離スメクチック層化が優位であり、他のクラスの液晶または非液晶分子でさえそのＳｍＣ＊相構造の損失なしに容易に混合されるオリゴシロキサン変性強誘電性液晶には適合しない。例えば、コールズおよびリーは、それぞれ独自に、そのようなシステムでの混和性の予期しない例を実証し、オリゴシロキサンシステムと有機ＬＣシステムとの相違を強調している（コールズら，Ｆｅｒｒｏｅｌｅｃｔｒｉｃｓ，２４３，７５〜８５(２０００)、およびリーら，Ａｄｖａｎｃｅｄ  Ｍａｔｅｒｉａｌｓ  １７（５），５６７〜５７１（２００５）を参照されたい。両者を参照により本明細書に組み込む）。本発明以前には、高濃度のオリゴシロキサン液晶を含む組成物の配合のための洗練された予測的法則は確認されていなかったし、実用的デバイスの、材料、配向、および構造安定性の要求事項に適合するように物理特性を調整する能力もなかった。例えば、リーら（Ｊ．Ｍａｔｅｒ．Ｃｈｅｍ．，１７，２３１３〜２３１８（２００７））による、簡単な一連の物質のチルト角を研究する試みは挫折している。なぜなら、調製された混合物のうちわずかしか、チルト角が測定可能に配向されなかったからである。
【００１２】
キヤノン（米国特許第５，７２０，８９８号、参照により本明細書に組み込む）は、シロキサン連結基を含む主鎖型液晶および液晶モノマーを含むデバイスの群を記述している。米国特許第５，７２０，８９８号では、最小の主鎖ポリマーはＡＢＡ種（ここで、Ａ＝メソゲン基、およびＢ＝ジシロキサン連結基）でありうる。この特許は、スメクチックＡＢＡ物質を微量成分としてモノマーの有機メソゲンに加えることを教示しているが、この液晶相がナノ相分離されることを何ら示唆していない。事実、このシロキサン添加剤は、従来のスメクチック相構造を乱していない。この発明者らは、共有的に結合されたＡＢＡオリゴマーがスメクチック相の隣接層を橋渡しすることができるならば、その相を安定化できることに注目している。この液晶システムは、デバイス内でＬＣ媒体を引き伸ばし又はせん断することにより巨視的（マクロスコピック）に配向される。この例では、相構造はナノ相分離されていない。なぜなら、この液晶システムは、モノマー有機メソゲンに基づいており、かつ、存在する相を橋渡しするためにＡＢＡオリゴシロキサンが低濃度で加えられ、相を一緒に固定し且つ相を安定化しているからである。この特許は、シロキサン連結セグメントが大きすぎる場合、分子はヘアピンに折りたたまれることになり、もはや隣接層を橋渡しできなくなるので、その固定化機構は失われることを教示している。
【００１３】
リーら（Ｊ．Ｍａｔｅｒ．Ｃｈｅｍ．，１７，２３１３〜２３１８，（２００７）、参照により本明細書に組み込む）はいくつかのアキラルなシロキサン末端フェニルピリミジンを合成した。これら材料のいくつかは、等方相→ＳｍＣ→結晶相系列（下記の表中のメソゲン１ａ、１ｂ、１ｃ、１ｄ、１ｅ、２ｅ、５，６、７、８）を有していたが、他のものは等方相→ＳｍＡ→ＳｍＣ→結晶相系列（下記の表中のメソゲン２ａ、２ｂ、２ｃ、２ｄ、３、４）を有していた。彼は、ＰＯＭ（偏光光学顕微鏡）で光学チルト角を測定しようとしてメソゲン１ｂ、２ｂ、３、４、５，６、７、および８への添加剤として、１モル％のキラルオリゴシロキサン（「Ｂｒｌｌ−Ｓｉ３」）を用いた。彼は、他の人がシロキサン末端液晶についてＸ線データとＰＯＭ観察との間の不一致点を観察したことに注目し、Ｘ線によって規定されるスメクチック層間隔と、選択したメソゲンの光学チルト角との間の関係を調べた。形成された２成分混合物の相系列は報告されていない。彼は、５つの混合物（１ｂ、５、６、７、および８に基づく混合物、いずれも等方相→ＳｍＣ相系列を有する）を調製したが、モノ‐ドメインに配向できなかったこと、およびチルト角を測定できなかったことを報告した。彼は、用いた配向材料および用いたセルギャップに注目したが、試験セル内で配向を作り出そうとする試みに用いたプロセスを論じていない。彼は、メソゲン２ｂに基づいて１個のサンプルを配向させることができ、３６度のチルト角が測定されたことに注目している。このチルト角は、実用的なＦＬＣＤ（ＦＬＣデバイスの動作モードに応じて２２．５度または４５度に近いチルト角は必要条件である）には役立たず、配合物の目的が、特性の最適化ではなく、単に測定を可能にするためであることは明らかである。彼は、サンプルは、チルト角測定のために配向されなければならないことに注目し、メソゲン３および４に基づくさらなる２個の混合物についてチルト角（それぞれ２４度および２６度）を報告した。このように、彼は、等方相→ＳｍＡ→ＳｍＣ→結晶相系列を有するメソゲンにキラル添加剤が加えられた混合物のみしか配向することができなかったことを報告している。それらの要約および概要は、メソゲン３（末端塩素原子および等方相→ＳｍＡ→ＳｍＣ相系列を有する）の真のド・フリース挙動を強調している。構造を下記に示す。
【００１４】
【表１】
0005539888.tif 000002
【００１５】
Ｌｉは、クロロ末端ホストメソゲンによって、いわゆるド・フリース材料を調製するための最適ルートがもたらされることに注目している。Ｌｉは、末端クロロ基を有するホストが、ドーピングによって興味深い強誘電特性を示す能力を有することを指摘したが、これを実証しなかった。その後の会議（Ｆｅｒｒｏｅｌｅｃｔｒｉｃ  Ｌｉｑｕｉｄ  Ｃｒｙｓｔａｌ  Ｃｏｎｆｅｒｅｎｃｅ  ２００７、札幌）におけるプレゼンテーションで、Ｌｅｍｉｅｕｘは、同様のシステムでＰｓを調整する能力を実証したが、そのようなシステムのチルト角、配向、双安定性、または回転粘度については議論しなかった。このように、実際のＦＬＣＤへの好適性は実証されていない。Ｌｉらは、研究した材料がド・フリース挙動を示したことを、これらの冷却時の層収縮がＳｍＡ相からＳｍＣ相への相転移によって最小化されただけでなく、ＳｍＡ相からＳｍＣ相に冷却した場合の化合物３および４の両方のファン／ブロークンファン-テクスチャ（fan/broken fan texture）における干渉色の有意な変化から推定されるように複屈折が有意に増加したことを根拠として、指摘している（Ｊ．Ｍａｔｅｒ．Ｃｈｅｍ．，１７，２３１３〜２３１８，（２００７））。
【００１６】
当業者であれば、「ド・フリース」様挙動の定義が、材料システムによってさまざまであることを理解するであろう。科学文献を詳細に検討すると、この種の挙動を定義するために用いられる多くの基準があり、全てのシステムを記述することができる「普遍的な」基準が決してないことは明らかである。Ｇｉｅｓｓｅｌｍａｎｎらの「スメクチック液晶の最近の話題」についての総説（Ｃｈｅｍ．Ｐｈｙｓ．，７，２０〜４５，（２００６））では、ド・フリース挙動の最近の概論が示されており、ド・フリース材料が、ＳｍＡ相からＳｍＣ相への相転移における１％未満の相収縮、および、ＳｍＡ相からＳｍＣ相への相転移における１０〜２０％の光学複屈折の増加を特徴とすることを指摘している。彼は、複屈折の変化が、偏光光学顕微鏡を用いて観察されるような液晶の干渉色における明確な違いによって検出することができることも指摘している。Ｗａｌｂａらは、ド・フリース相の特徴の明確な定義に関しては現実的な意見の一致が全く見られないことを指摘し、多くの特性をリストている（「ディスプレイ用途のためのキラルＳｍＡ＊相材料」、第２６回Ｉｎｔｅｒｎａｔｉｏｎａｌ  Ｄｉｓｐｒａｙ  Ｒｅｓｅｒｃｈ  Ｃｏｎｆｅｒｅｎｃｅ，Ｓｅｐｔ．１８−２１，２００６，Ｋｅｎｔ，Ｏｈｉｏ）。彼らは、特定の材料が、そのリストから選択された複数の特徴を示し得たことを指摘している。彼らは、フルオロエーテルメソゲンについても議論しており、これらの材料が、別の種類のド・フリース相を示すことを指摘している。このように、ド・フリースの語は、現在、標準的ではないＳｍＡ相からＳｍＣ相への相転移であるが、最小化された相収縮に加えて広範な特性の組合せを示し得る相転移を定義するために用いられている。
【００１７】
Ｗａｌｂａらは、「ド・フリース・スメチクックＡ相の存在によって、ＦＬＣ化合物または材料であって、ＳＳＦＬＣデバイスにおいてブックシェルフ配置を形成し、真の双安定スイッチングを示すものの特徴が識別される」ことを指摘している（米国特許第６，８７０，１６３号Ｂ１）。
【先行技術文献】
【特許文献】
【００１８】
【特許文献１】米国特許第6,870,163号明細書
【非特許文献】
【００１９】
【非特許文献１】J.Mater.Chem.,17, 2313-2318 (2007)
【非特許文献２】Chem. Phys., 7, 20-45, (2006)
【発明の概要】
【発明が解決しようとする課題】
【００２０】
したがって、双安定な強誘電性ディスプレイに使用可能なオリゴシロキサン液晶材料の配合物に対するニーズが存在する。
【課題を解決するための手段】
【００２１】
本発明は、実用的デバイス用途のためのバランスのとれた特性セットを有するナノ相分離オリゴシロキサン変性液晶配合物を提供することによって、そのニーズを満たす。この液晶配合物は、第一オリゴシロキサン変性ナノ相分離液晶物質と、第二オリゴシロキサン変性ナノ相分離液晶物質、非液晶オリゴシロキサン変性物質、有機液晶物質、または非液晶物質から選択される少なくとも一つの追加物質とを含む。この液晶配合物は、約１５℃から約３５℃のＳｍＣ＊温度範囲をもってＩ→ＳｍＡ＊相→ＳｍＣ＊相転移を有し、約２２．５°±６°または約４５°±６°のチルト角を有し、約５０ｎＣ／ｃｍ２未満の自発分極を有し、かつ、約６００ｃＰ未満の回転粘度を有する。
【００２２】
本発明の別の態様は、上述した液晶配合物を含むデバイスである。このデバイスは、安定なブックシェルフ配列、双安定なスイッチング、および等温的電場配向、二つの安定状態間をスイッチされたときの５００μ秒未満の応答時間、および約３０Ｖ／μｍ未満の電気駆動場を有する。
【図面の簡単な説明】
【００２３】
【図１】図１は、典型的な双安定液晶セルの横断面図を示す。
【図２Ａ】図２Ａは、チルト角の温度依存性を示すグラフである。
【図２Ｂ】図２Ｂは、駆動電圧および光透過を時間の関数として示すグラフである。
【図３Ａ】図３Ａは、駆動電圧および光透過を時間の関数として示すグラフである。
【図３Ｂ】図３Ｂは、駆動電圧および光透過を時間の関数として示すグラフである。
【図４Ａ】図４Ａは、駆動電圧および光透過を時間の関数として示すグラフである。
【図４Ｂ】図４Ｂは、チルト角の温度依存性を示すグラフである。
【図５】図５は、駆動電圧および光透過を時間の関数として示すグラフである。
【図６】図６は、駆動電圧および光透過を時間の関数として示すグラフである。
【発明を実施するための形態】
【００２４】
本発明以前には、高濃度のオリゴシロキサン液晶を含む組成物の配合のための洗練された予測的法則であって、実用的デバイス材料に適合する物理的特性セットを調整する能力を有する法則は、実証されていなかった。本発明は、オリゴシロキサン変性液晶成分を、等方性→ＳｍＡ＊→ＳｍＣ＊相系列を示す強誘電性液晶組成物の配合に用いて、Ｓｉ−ＴＦＴ技術に基づく実用的なデバイスを実現するために利用可能なバランスのとれた特性を得ることの利点を実証する。
【００２５】
本特許の主題であるオリゴシロキサン変性液晶は、ナノ相分離液晶というサブクラスの一つの例である。本発明者は、オリゴシロキサン変性液晶配合物の挙動が、そのシロキサンに富む領域の存在によって生じる明確に識別可能な特徴を有するナノ相分離に起因して、従来の液晶の大部分とは基本的に異なっていることを発見した。例えば、採用した本タイプのオリゴシロキサン変性は、おそらくナノ相分離によって、スメクチック相の形成を促進する。さらに、ナノ相分離されたスメクチック層化の影響によって、別のタイプの液晶および非液晶分子を、スメクチック相構造を損失することなしに容易に混合することができる。単一分子で、必要とされる特性セット（特性の組合わせ）を達成することは困難であるため、これらの特徴は重要である。したがって、種々の成分を混合することによって特性を最適化することは、実用的な液晶材料を実現する重要な方法である。ナノ相分離オリゴシロキサン変性液晶によって代表される液晶の群に見られる明確に識別可能な安定化スメクチック相は、本発明の重要な特徴である。本発明では、実用的なＦＬＣデバイスにおいて用いるために強誘電性液晶に必要とされるＳｍＣ＊相構造およびブックシェルフ構造を保持しながら、バランスの良くとれた特性セットを有する実用的組成物を実現するために、戦略的な配合物を採用する。
【００２６】
Ｄｏｗ  Ｃｏｒｎｉｎｇ、Ｃｒｏｓｓｌａｎｄ、およびＣｏｌｅｓは、液体等方相ＳｍＣ＊相系列を有するナノ相分離したオリゴシロキサンも、ブックシェルフ構造および真の双安定スイッチングを示し得ることを実証した。したがって、この特性セットは、「ド・フリース」材料に特有のものではない。本発明者らは、等方相→ＳｍＣ＊相系列材料を配合して、等方相→ＳｍＡ＊→ＳｍＣ＊相系列材料を製造することができ、本発明の主題であるこれらの材料も、ブックシェルフ構造および真の双安定スイッチングを示し得ることを実証した。したがって、理論に拘束されることを望まないが、本発明者らは、オリゴシロキサン変性液晶の場合、ナノ相分離が、ブックシェルフ構造および真の双安定スイッチングに主として関与すると考える。本発明者らは、分離したＳｍＡ＊相の形成は、オリゴシロキサン変性液相の場合には必須ではないことを明らかにした。本発明者らは、いくつかのオリゴシロキサン変性液晶が、Ｇｉｅｓｓｅｌｍａｎらによって記述された「ド・フリース転移」〔Ｃｈｅｍ．ＰＨｙｓ．，７，２０〜４５，（２００６）〕とは異なる他の特性を示すこと、例えば、ｉ）等方相→ＳｍＡ＊→ＳｍＣ＊相系列を有するいくつかのオリゴシロキサン変性液晶は、電場を適用した場合であっても、ＳｍＡ＊→ＳｍＣ＊相転移において特徴的な「明確に識別可能な」変化を示さず、ｉｉ）そのような特性セットを有するオリゴシロキサン変性液晶配合物は、ド・フリース挙動の形態、すなわち等方相→ＳｍＡ＊→ＳｍＣ＊相系列を示す１種以上の成分をベースとする必要がなく、適切な配合によって好ましい特性セットが誘起されうることも実証した。
【００２７】
本発明は、ナノ相分離したオリゴシロキサンＦＬＣシステムにおいて、実用的デバイスに必要とされる基本的な材料およびデバイス特性を首尾よく開発する方法を実証する。等方相→ＳｍＡ＊→ＳｍＣ＊相系列を有する配合物およびそれにより可能となる新規な強誘電性デバイスが、本発明の主題である。全てが有機メソゲンであるものをこの相系列で配合することができるが、本発明は、少なくとも１種のオリゴシロキサン変性液晶を含有する配合物に関する。これらの低分子量液晶は、シロキサン部分-有機部分の複合体であり、ここで、不連続のシロキサンセグメントは、１つまたは複数の有機部分上にＡＢまたはＡＢＡの形態（Ｂはオリゴシロキサンであり、Ａは有機である）でグラフトしている。シロキサンはオリゴマーであり、したがって、側鎖液晶ポリシロキサン（ＳＣＬＣＰ）、主鎖液晶ポリシロキサン（ＭＣＬＣＰ）、または液晶ポリシロキサンエラストマー（ＬＣＥ）とは、構造および物理的特性の両方で異なる。オリゴシロキサンＬＣは、安定なスメクチック相と、実際のＬＣＤの作動に必要とされる高度な移動度とを兼ね合わせているため、興味深い。
【００２８】
本発明は、少なくとも１種のオリゴシロキサン変性液晶物質を含有する、最適化された強誘電性液晶配合物の設計に関する。このオリゴシロキサン変性液晶物質を、他のオリゴシロキサン変性液晶、有機液晶、非液晶ハイブリッドオリゴシロキサン有機物質、または非液晶有機物質と混合して、最適化された液晶特性を有する配合物を作り出すことができる。この配合物を使用して、ＳｍＣ＊相において等温的に電場配向された、真の双安定性を示すＦＬＣデバイスを製造することができる。これらの特徴は、直流バランスをとる目的のために逆フレーム（inverse frame）を用いる必要なしにデジタル・アドレス方式を可能にするのみならず、電場だけを用いて等温的にデバイスを配向または再配向させる能力を有する。後者の特性は、全てが等方相→ネマティック→ＳｍＡ＊→ＳｍＣ＊相系列物質である組成物の欠点（ゆっくり冷却させることの必要性によって、機械的衝撃または温度逸脱によって引き起こされた損傷をうけた配向を有するデバイスの再配向が、損傷が一旦起こってしまった後では困難となる欠点）を克服する。任意選択により場合によっては、本出願の主題である配合物は、ＳｍＣ＊相より下（すなわち、より低温で）の相を示すこともあり、そこでは、電場配向テクスチュアが保持され、デバイスの作動に何ら有意な影響（例えば、デバイスのコントラスト比の減少）を与えることなしに、真に双安定なスイッチングが、ＳｍＣ＊に戻す加熱時に観察される。特許請求の範囲に記載した配合物およびデバイス作製方法を用いて作製したデバイスの特性は、オリゴシロキサン変性液晶の特異なナノ相分離構造および配合物中においてこの構造を維持する能力に起因する。この１種以上のオリゴシロキサン変性液晶成分は、例えばＸ線回折試験によって検出されるナノ相分離したＳｍＣ＊相を誘起するために十分な濃度で常に存在しなければならない。
【００２９】
上記配合物は、少なくとも２種の成分を含む。配合物中に、１種以上のオリゴシロキサン変性液晶物質が存在することができる。さらに、配合物中には、１種以上の非液晶オリゴシロキサン変性物質、有機液晶物質、または有機非液晶物質が存在することができる。通常、任意の単一のオリゴシロキサン変性液晶物質が、約９５モル％未満の量で存在する。しかし、２種以上のオリゴシロキサン変性液晶物質の合計量が、９５モル％を超えていてもよい。オリゴシロキサン変性液晶物質でない成分は、それが存在する場合は、通常、約５０モル％未満、または約４５モル％未満、または約４０モル％未満、または約３５モル％未満、または約３０モル％未満の量で存在する。反強誘電性オリゴシロキサン変性物質は、好ましくはないが、特性セットを損なわない量で用いることができる。
【００３０】
これらの配合物は、光の振幅または位相変調を利用するさまざまなデバイス（以下に限定されないが、透過型ディスプレイ、空間光変調器、および反射モード超小型ディスプレイを含むデバイス）における使用向けに設計される。このようなデバイスは、薄膜トランジスタ（ＴＦＴ）バックプレーンを用いて、パッシブマトリクス型アドレッシングまたはアクティブ画素アドレッシングを利用することができ、例えば、パッシブマトリクス液晶デバイス（ＰＭＬＣＤ）、またはアクティブマトリクス液晶デバイス（ＡＭＬＣＤ）などのデバイスである。本出願では、本発明者は透過モードまたは反射モードで作動しうるＡＭＣＬＤデバイスの場合に焦点をあてる。しかし、本配合物は、そのようなデバイスでの使用に限定されることを意図してはいない；本配合物は、当業者に周知の他のタイプのデバイスで使用することができる。液晶の配向性を制御するためにＴＦＴを使用する場合には、アモルファスシリコン（ａ‐Ｓｉ）、低温多結晶シリコン（ＬＴＰＳ）、または結晶シリコンに基づいていようといまいと、ＴＦＴの電荷輸送制限に起因して、容認できる液晶配合物の自発分極（Ｐｓ）の大きさに対する制約が課される。低Ｐｓ値は、ＴＦＴベースアクティブマトリクスの設計を大幅に単純にする。当業者であれば、高Ｐｓはディスプレイ設計における自由度の低下、例えば、より低い解像度、より小さいディスプレイサイズ、および潜在的な開口サイズの縮小をもたらし、最終的にはアモルファスＳｉ−ＴＦＴの使用が排除されることを承知している。単純化されたバックプレーン電気回路は、大きな開口率（すなわち、より明るいディスプレイ）および低コストを可能にする。
【００３１】
本発明の配合物は、アクティブマトリクス・バックプレーン電気光学デバイスに用いられることを可能にする低い自発分極（Ｐｓ値）を有するように特に設計される。Ｐｓ値が高すぎる場合は、メソゲンの一つの光学状態から他の状態への電場誘導再配向の間に生じる電流フローが、画素電気回路の電流駆動能力に対する妥当な設計空間を越えてしまう。当業者には周知のとおり、Ｐｓ値は正または負のいずれかでありえる。値が本明細書で与えられる場合は、その数は正および負の値の両方を意味することを意図している。例えば、１０ｎＣ／ｃｍ２のＰｓは＋１０ｎＣ／ｃｍ２または‐１０ｎＣ／ｃｍ２のいずれかを意味する。
【００３２】
強誘電性液晶の電気光学応答時間は次の式で決定することができる：
τ∝η／Ｐｓ・Ｅ
式中、
τ＝光学応答が１０％から９０％に変化するために必要な時間
Ｅ＝光学的状態の変化を駆動する印加電場
Ｐｓ＝自発分極
η＝回転粘度
【００３３】
実際に、応答時間は可能な限り速くなければならず、好ましくは＜約５００マイクロ秒、または＜約２５０マイクロ秒、または＜約１００マイクロ秒、または＜約７５マイクロ秒、または約５０マイクロ秒である。配合物のＰｓの大きさはバックプレーンにより制限され（例えば、＜約５０ｎＣ／ｃｍ２、または＜約４０ｎＣ／ｃｍ２、または＜約３０ｎＣ／ｃｍ２、または＜約２０ｎＣ／ｃｍ２）、スイッチングのために必要な電場は可能な限り低くなければならない（例えば、＜約３０Ｖ／μｍ、または＜約２０Ｖ／μｍ、または＜約１５Ｖ／μｍ、または＜約１０Ｖ／μｍ、または＜約５Ｖ／μｍ）。冷却時に等方相→ＳｍＡ＊→ＳｍＣ＊相系列を有するＦＬＣ配合物の開発に加えて、低Ｐｓシステムのための電場誘起配向時間および電気光学応答時間を最適化するために回転粘度を最小にする必要がある（例えば、＜約６００ｃＰ、または＜約４００ｃＰ、または＜約３００ｃＰ、または＜約２００ｃＰ、または＜約１００ｃＰ、または＜約５０ｃＰ）。チルト角は、典型的には、２２．５°±６°、２２．５°±４°、もしくは２２．５°±２°、または４５°±６°、４５°±４°、もしくは４５°±２°のいずれかである。複屈折は、典型的には、約０．０５より大きく、または０．１より大きい。
【００３４】
望ましくは、本発明の配合物を用いて作製したデバイスでは、ＳｍＣ＊相における液晶配合物のチルト角が、動作温度範囲に亘って±４°より大きく変化しない。この動作温度範囲は、通常ＳｍＣ＊範囲の最低温度からＳｍＣ＊からＳｍＡ＊への相転移温度より５℃低い温度である。動作温度範囲は、典型的には、約１５℃〜約３０℃、約１５℃〜約３５℃、約１０℃〜約４０℃、約０℃〜約４５℃、約−２０℃〜約５５℃、または約−３０℃〜７５℃である。
【００３５】
以前の出願（例えば、クロスランドの出願（国際公開ＷＯ２００５／０１９３８０）およびダウコーニングの出願（ＰＣＴ／ＵＳ０７／００９０３５））は、単一成分強誘導性液晶を強調している。しかし、その単一成分物質はＡＭＬＣＤのために最適化されていなかった。実際は、ＡＭＬＣＤでの使用に要求される特性すべてを示す単一分子を設計することは非常に難しい。本発明は、配合方法によってそれら特性を最適化する方法を提供し、この方法はＡＭＬＣＤに用いるのにより適している。
【００３６】
例えば、実際の透過型ＡＭＬＣＤの場合、オリゴシロキサン変性液晶物質に基づく配合物の慎重な設計、および適する基本設計のカスタム設計は、配合物が多くの望ましい特徴を示すことを可能にする。「基本設計」とは、液晶配合物と、基本的なＦＬＣ電気光学デバイスを製作するために必要となる、適する基板、配向層技術、電極構造、および分極技術との一体化を意味する。そのようなデバイスは、実在する強誘電性液晶デバイスから、本配合物の組成、その液晶相系列、およびその配向特性の組み合わせによって区別される。ＡＭＬＣＤおよびＰＭＬＣＤの両方にとって都合のよい特徴として、以下の点が挙げられる。
【００３７】
１）幅広いＳｍＣ＊相、したがって、常温にわたる幅広いＦＬＣ駆動温度範囲。「幅広い」とは、少なくとも、約１５℃から約３５℃、および好ましくは約１０℃から約４０℃、または約０℃から約５０℃、または約‐２０℃から約６０℃、または約‐３０℃から約８０℃までにわたる範囲を意味する。
【００３８】
２）基本設計においてブックシェルフ配列を有する液晶モノドメインまたは準モノドメインの形成を可能にする配向プロセス。この配向プロセスは、配合され、ナノ相分離した等方相→ＳｍＡ＊→ＳｍＣ＊システムのＳｍＣ＊相内で、適する電場を等温的に用いて行うことができる。これは、ＦＬＣＤの従来技術とは異なっている。従来技術では、特定の上の液晶相（具体的には、ネマチック）と、等方相→ネマチック→スメクチックＡ＊を通して最終的にＳｍＣ＊相への慎重に制御された冷却プロフィルとが必須である。ＳｍＣ＊相を等温的に配向させる能力は、デバイスの配置の際に随意に再配向させることを可能にする。このことは非常に意義がある。なぜなら、当業者は、現行の強誘電性液晶デバイスは、機械的衝撃または温度逸脱に起因して液晶が結晶または等方相になることによって可逆的に配向を失うおそれがあることを理解するからである。
【００３９】
３）ＳｍＣ＊範囲を最大化し、かつ、ＳｍＣ＊相においてデバイスの等温的電場配向を容易にするための比較的狭いＳｍＡ＊相。「狭い」は、約２０℃未満、約１０℃未満、または約５℃未満の幅を意味する。
【００４０】
４）得られたブックシェルフ構造は、デバイスの作動および保管の間安定でなければならない。いくらか劣化が見られる場合は、オリゴシロキサン強誘電性液晶配合物に使用される等温的、電気的配向スキームを、配向を回復させるために用いることができる。多くの従来からのすべての有機ＦＬＣは、ブックシェルフまたは擬ブックシェルフ配列を主張していたが、それらの構造はデバイス内での配置に対して十分には安定ではない。本明細書において特許請求の範囲に記載のブックシェルフ構造は、基本設計内での統合的な安定性を向上させた。本発明者は、コールズ、クロスランド、およびダウコーニングにより単一成分システムについて記述されたとおりの、ナノ相分離オリゴシロキサン変性液晶分子によって可能となる効果が、適切に配合されたシステムにおいて保たれ得ることを発見した。二重のセグメントホストのナノ相分離ブックシェルフ構造が、その構造を安定化する。キヤノンによって記述された固定機構は、ナノ相分離オリゴシロキサン変性液晶システムには必要とされず、また本発明者らはＡＢＡ（すなわち、ビ−メソゲン）種を含有しないシステムにおいて真の双安定性を達成する能力を立証している。それ故に、キヤノンによって用いられたトリ−セグメント（ＡＢＡ）分子は、本明細書において記述した配合物の安定化には必要とされない。しかし、所望する場合には、トリ−セグメント分子を、本発明においてＳｍＣ＊温度範囲を広げるのに用いることができる。本発明の主題である本配合物は、ＳｍＡ＊→ＳｍＣ＊相転移での相収縮の影響を最小化するようにも設計され、したがって、層のゆがみおよびジグザグ欠陥を形成するメカニズムが排除される。例えば、本オリゴシロキサン配合物は、通常みられない特性の組合せ、例えば、Ｘ線によって検出されるスメクチック層間隔の変化が限定されており、かつ、ＳｍＡ＊→ＳｍＣ＊相転移での複屈折の変化が非常に小さいという特性を示す。従来の有機ＦＬＣＤの潜在的欠陥モードは、ＦＬＣ物質が低温で、例えば保管または出荷中に、結晶化することが可能とされる場合に、配向が喪失することである。本発明者らは、結晶化しない配合物を開発できることを立証した。これらの配合物はＳｍＣ＊相の下に幅広いＳｍＸ相を有する。このＳｍＸ相は、その相中では、本明細書で定義した条件下で電気光学スイッチングが止まるが、ブックシェルフ構造のマクロスコピックな分子配向が低温で保持される非晶質相として定義される。このデバイスは、このＳｍＸ相では作動しないが、駆動温度範囲に戻された場合には再び作動するようになる。
【００４１】
５）配向の質および均一性は、デバイスの高コントラスト比およびアクティブ領域全体にわたる双安定性の実現を可能にするために十分でなければならない。「高コントラスト」とは、同等の条件下で試験された、市販の有機の等方相→ネマチック→ＳｍＡ＊→ＳｍＣ＊相系列の配合物と同一またはそれより優れていることを意味する。
【００４２】
６）ＳｍＣ＊相のチルト角は、偏光子をベースとする電気光学デバイスの効率的作動のために、特定値に調整されなければならない。例えば、透過型デバイスの例では、最適チルト角は２２．５度±６度、２２．５度±４度、または２２．５度±２度である。さらに、チルト角は、デバイスの駆動温度範囲内で、あまりにも劇的に変化してはならない。ある範囲のチルト角を有する配合物を設計する能力も有利である；例えば、４５度±６度、４５度±４度、または４５度±２度のチルト角を有する配合物は、位相変調デバイス用としても用いることもできる。驚くべきことに、表２にリストした縦方向の双極子を有する添加剤を用いて、スイッチングに横方向の双極子を利用する媒体のチルト角を、電場配向または電気光学スイッチングプロセスを損なうことなく調整することができる。
【００４３】
７）低Ｐｓの必要性もまた上で言及されている。低Ｐｓは、市販のＬＣＤにおいて現在利用されているようなＴＦＴをベースとするアクティブマトリクスバックプレーン技術の要求事項であるが、電場配向プロトコルを用い、常温または常温付近で、粘性なスメクチック相中においてその配向に取り組むデバイスに対して、大きな難題を負わせている。配向プロセスに加えて、低Ｐｓは、固定した温度および駆動場において液晶デバイスの応答時間にマイナスの影響を与え得る。
【００４４】
８）デジタルモードデバイスについては、真の双安定性が必要条件である。「真の双安定性」とは、スイッチング場の除去後のいくらかの時間、特定の許容範囲内での光信号の保持を意味する。許容範囲の例は、光信号が約２０％超えて、または１０％を超えて、または５％を超えて低下してはならないということである。平坦域の値への短時間緩和は許容し得るが、光透過の継続的低下は許容されない。許容時間は用途により、且つ駆動アーキテクチャによって決定され、分からミリ秒までの範囲であり得る。
【００４５】
９）配合物の複屈折は、基本設計、すなわちＡＭＬＣＤ設計に基づいて最適化されていなければならない。複屈折は、典型的には、約０．０５よりも大きく、あるいは、約０．１よりも大きい。複屈折は、駆動温度範囲にわたって大きく変化するべきではなく、例えば、駆動温度範囲の下限温度と、ＳｍＣ＊→ＳｍＡ＊相転移点より約５℃低い温度との間における複屈折の変化は、約１００ｐｐｍ／℃未満、または約５０ｐｐｍ／℃未満である。
【００４６】
１０）本発明者らの経験では、偏光光学顕微鏡によって検出されるファン／ブロークンファン-テクスチャにおける干渉色の有意な変化から予測される、ＳｍＡからＳｍＣへの相転移による冷却時の複屈折の有意な増加（有意性は、Ｇｉｅｓｓｅｌｍａｎｎによって定義されているとおりである）を示さない配合物が、デバイスの製造に好ましい。
【００４７】
上述により定義した制約内で機能する配合物が設計される場合には、実用的なＦＬＣデバイスを開発することができる。前述したように、有機物質に基づく有機ＦＬＣシステムについては、かなり多数の配合経験が存在する一方で、そのような情報は、本オリゴシロキサンベースのＦＬＣ配合物に直接移行させることができない。これは、以下の影響が組み合わされているためである：ｉ）本明細書が包含するオリゴシロキサンベースのシステムが示すナノ相分離構造の、構造上の複雑性が高いこと；ｉｉ）有機ＦＬＣの大多数に対して、特定の相系列、すなわち有機システムに対する、等方相→ネマチック→ＳｍＡ＊→ＳｍＣ＊相系列が利用されていること；ｉｉｉ）オリゴシロキサンベースの配合物において、Ｐｓおよびチルト角の低下温度依存性を観測可能であること；ｉｖ）オリゴシロキサンベースの配合物の電場配向および層回転の特性；ｖ）オリゴシロキサンベースの配合物の真の双安定性；ｖｉ）ナノ相分離システムにおいてチルト角を調整する能力；ｖｉｉ）低温において、好ましい分子配向の崩壊を避けることができるサブ‐ＳｍＣ＊相特性を設計することができること；および、ｖｉｉｉ）オリゴシロキサン変性強誘電性液晶配合物中で、ネマチック相の形成を抑制することができること、例えば、４‐ｎ‐ペンチル‐４’‐シアノビフェニル（表１の化合物Ｃ５）またはＦｅｌｉｘ  １５／０００（表１の化合物Ｃ８）がスメクチック・オリゴシロキサンシステムに添加した場合。
【００４８】
一つの方法は、等方相→ＳｍＡ＊→ＳｍＣ＊→結晶、または好ましくは等方相→ＳｍＡ＊→ＳｍＣ＊→ＳｍＸ相系列を有する配合物を設計することである。本発明者らは、上記相系列を有する配合物を開発するために、幅広い相挙動を有する物質を用いることができることを発見した。これらだけに限定されないが、以下のタイプから選択される相系列を有する物質を配合物に用いることができる：ｉ）等方相→ＳｍＣ＊；ｉｉ）等方相→ＳｍＣ；ｉｉｉ）等方相→ＳｍＡ→ＳｍＣ；ｉｖ）等方相→ＳｍＡ＊→ＳｍＣ＊；ｖ）等方相→ＳｍＡ；ｖｉ）等方相→ネマチック；ｖｉｉ）モノトロピック液晶相；ｖｉｉｉ）非液晶物質；など。配合物に用いられる物質すべてが官能化オリゴシロキサンである必要はないが、但し、配合物中に、ナノ相分離構造を維持するために十分なオリゴシロキサン変性物質が存在することを条件とする。
【００４９】
本発明の一つの実施態様では、等方相→ＳｍＡ＊→ＳｍＣ＊相系列のオリゴシロキサン液晶の特性を、以下の方法で調整する：
１）分子間相互作用を低減するために芳香族コアを選択し、それによって最終配合物の回転粘度を低くする。
２）芳香族コアをシロキサンから引き離する炭化水素鎖を選択し、オリゴシロキサンからの最適に分離させるとともに、低領域（ｌｏｗ  ｒｅｇｉｍｅ）（約２２．５度）または高領域（約４５度）のチルト角を得る。
３）可能な限り短いオリゴシロキサンを選択して、最大限の可能な複屈折を得るとともに、必要とされる相特性を維持する。
４）それ自体はチルト相を示さないスメクチックＡ物質を添加して、配合物中にＳｍＡ相を誘発することなく、あるいはＳｍＣ＊相において配合物の電場配向を有意に損なうことなく、配合物の有効チルト角を下げることができる。
５）低い全体のＰｓ値を実現するためにいくつかのアプローチをとることができる。例えば、本質的に低Ｐｓのメソゲン種を作ることができ、アキラルおよびキラル種を配合してＰｓを設定することができ、あるいは、相反する光学活性を有する物質を配合してＰｓを調整することができる。
【００５０】
本発明者らの研究により、このような配合物の選択および最適化には、さまざまな成分の効果のバランスをとることが含まれることが明らかとなった。例えば、チルト角を小さくするのに有効な添加剤は、回転粘度を下げるには効果がないかもしれず、あるいはサンプルの配向を妨げるかもしれない。
【００５１】
好適な配合物の製造に用いられるオリゴシロキサン変性ナノ相分離液晶物質には、これらだけに限定されないが、以下に示す構造が含まれる。オリゴシロキサン変性ナノ相分離液晶物質は、ＡＢ（二つのセグメント付加物）、ＡＢＡ（三つのセグメント付加物、ＬＣダイマーとしても知られている）（式中、Ｂ＝シロキサンセグメント、およびＡ＝芳香族液晶コアである）として定義することができることに注意されたい。ＡＢＡ’構造として定義することもできる（ここでＡおよびＡ’は同一基ではなく、非対称構造が導かれる）。
【００５２】
Ｉ）ナノ相分離スメクチック相を作り出すために用いることができる成分（一般的構造）
配合物中にナノ相分離スメクチック相を作り出すために用いることができるオリゴシロキサン変性液晶物質のなかには、フェニルベンゾアート類ならびにビフェニル類、テルフェニル類、およびフェニルピリミジン類がある。好適な材料の例を以下に示す。
【００５３】
１）フェニルベンゾアート類およびビフェニル類
一つのクラスの化合物は次式を有する：
【００５４】
【化１】
0005539888.tif 000003
【００５５】
〔上記式中、ａ＝０または１；ｍ＝１または２；ｓ＝１または２；ｑ＝０または１；ｂ＝０または１；ｉ＝０〜４；Ｔ＝Ｏ、ＣＯＯ、ＯＣＯ、ＣＨ＝Ｎ、Ｎ＝ＣＨ、ＣＦ２Ｏ、ＯＣＦ２、ＮＨＣＯ、ＣＯＮＨ、ＣＨ２、ＣＨ２ＣＨ２、Ｃ≡Ｃ、−ＣＨ＝ＣＨ−、またはＣＦ２ＣＦ２；Ｙは、独立に、ハロゲン、ＮＯ２、ＣＮ、ＣＨ３、ＣＦ３、ＯＣＦ３から選択され；Ｑ＝Ｏ、ＣＯＯ、またはＯＣＯであり；かつ、Ｘは、アルキル、または、少なくとも１個のキラル中心を有する置換アルキルであり、個々のキラル基はラセミであっても非ラセミであってもよく、ただし液晶配合物が非ラセミとなるように個々のキラル基が選択されることを条件とし；
上記式中、Ａは
【００５６】
【化２】
0005539888.tif 000004
であり、
Ａを表す式中、ｎ＝３〜１５；ｄ＝１〜５；Ｒ’およびＲ’’は、独立に、ＣｒＨ（２ｒ＋１）（ｒ＝１〜４）またはフェニル基から選択され；
Ｒは１〜１０個の炭素原子を有するアルキル基またはＷ基であり、
ここで、Ｗは
【００５７】
【化３】
0005539888.tif 000005
であり、
【００５８】
Ｗを表す式中、ｎ＝３〜１５；ａ＝０または１；ｍ＝１または２；ｓ＝１または２；ｑ＝０または１；ｂ＝０または１；ｉ＝０〜４；Ｔは、Ｏ、ＣＯＯ、ＯＣＯ、ＣＨ＝Ｎ、Ｎ＝ＣＨ、ＣＦ２Ｏ、ＯＣＦ２、ＮＨＣＯ、ＣＯＮＨ、ＣＨ２、ＣＨ２ＣＨ２、Ｃ≡Ｃ、−ＣＨ＝ＣＨ−、またはＣＦ２ＣＦ２であり；Ｙは、独立に、ハロゲン、ＮＯ２、ＣＮ、ＣＨ３、ＣＦ３、ＯＣＦ３から選択され；Ｑは、Ｏ、ＣＯＯ、またはＯＣＯであり；かつ、Ｘは、アルキル、または、少なくとも１個のキラル中心を有する置換アルキルであり、ここで個々のキラル基はラセミであっても非ラセミであってもよく、ただし液晶配合物が非ラセミとなるように個々のキラル基が選択されることを条件とする。〕
【００５９】
Ｘで表されるアルキルおよび置換アルキル基は、典型的には、２〜２０個の炭素原子を有する。置換アルキル基は、以下の基の１個以上で置換され得る：さらなるアルキル基、ハロゲン、エポキシド、ＮＯ２、ＣＮ、ＣＦ３、またはＯＣＦ３。
【００６０】
２）テルフェニル類
別のクラスの好適な化合物は、下記式：
【化４】
0005539888.tif 000006
を有するテルフェニル類である。
【００６１】
〔上記式中、ａ＝０または１；ｂ＝０または１；Ｌは、独立に、Ｈ、ハロゲン、ＮＯ２、ＣＮ、ＣＨ３、ＣＦ３、ＯＣＦ３から選択され；Ｑ＝Ｏ、ＣＯＯ、またはＯＣＯであり；Ｘは、アルキル、または、少なくとも１個のキラル中心を有する置換アルキルであり、個々のキラル基はラセミであっても非ラセミであってもよく、ただし液晶配合物が非ラセミとなるように個々のキラル基が選択されることを条件とし；
上記式中、Ａは
【００６２】
【化５】
0005539888.tif 000007
であり、
Ａを表す式中、ｎ＝３〜１５；ｄ＝１〜５；Ｒ’およびＲ’’は、独立に、ＣｒＨ（２ｒ＋１）（ｒ＝１〜４）またはフェニル基から選択され；
Ｒは１〜１０個の炭素原子を有するアルキル基、または本明細書の他の箇所で定義するＷ’’もしくはＷ、またはＷ’のうちの一つであり、
Ｗ’は
【００６３】
【化６】
0005539888.tif 000008
であり、
Ｗ’を表す式中、ｎ＝３〜１５；ａ＝０または１；ｂ＝０または１；Ｌは、独立に、Ｈ、ハロゲン、ＮＯ２、ＣＮ、ＣＨ３、ＣＦ３、ＯＣＦ３から選択され；Ｑ＝Ｏ、ＣＯＯ、またはＯＣＯであり；かつ、Ｘは、アルキル、または、少なくとも１個のキラル中心を有する置換アルキルであり、個々のキラル基はラセミであっても非ラセミであってもよく、ただし液晶配合物が非ラセミとなるように個々のキラル基が選択されることを条件とする。〕
【００６４】
Ｘで表されるアルキルおよび置換アルキル基は、典型的には、２〜２０個の炭素原子を有する。置換アルキルは１、個以上の以下の基で置換され得る：さらなるアルキル基、ハロゲン、エポキシド、ＮＯ２、ＣＮ、ＣＦ３またはＯＣＦ３。
【００６５】
３）フェニルピリミジン類
その他のクラスの好適な化合物は、下記式を有するフェニル（またはビフェニル）ピリミジン類である：
【００６６】
タイプ１
【化７】
0005539888.tif 000009
【００６７】
タイプ２
【化８】
0005539888.tif 000010
【００６８】
〔上記式中、ａ＝０または１；ｐ＝０、１または２；ｋ＝０、１または２；ｆ＝０または１；ｈ＝０または１；ｃ＝０または１；ｉ＝０〜４；ただし、ｆ＝０である場合はｃ＝０であり；ただし、ａ＝０である場合はｈ＝０であり；Ｙは、ハロゲン、ＮＯ２、ＣＮ、ＣＨ３、ＣＦ３、またはＯＣＦ３であり；
上記式中、Ｘは、アルキル、または、少なくとも１個のキラル中心を有する置換アルキルであり、個々のキラル基はラセミであっても非ラセミであってもよく、ただし液晶配合物が非ラセミとなるように個々のキラル基が選択されることを条件とし；
上記式中、Ｖは
【００６９】
【化９】
0005539888.tif 000011
であり、
Ｖを表す式中、ｎ＝３〜１５；ｄ＝１〜５；かつ、Ｒ’およびＲ’’は、独立に、ＣｒＨ（２ｒ＋１）（ｒ＝１〜４）またはフェニル基から選択され；
Ｒは１〜１０個の炭素原子を有するアルキル基、または本明細書の他の箇所で定義するＷもしくはＷ’、もしくはＷ’’のうちのうちの一つであり、
ここで、Ｗ’’は次の群の一つから選択されて、対称または非対称の二量体添加剤を作る：
【００７０】
【化１０】
0005539888.tif 000012
Ｗ’’を表す上記式中、ｎ＝３〜１５；ｇ＝０または１；ｐ＝０、１または２；ｋは０、１または２であり；ｉ＝０〜４；ｔは０または１であり；ｕ＝０または１；ただし、ｔ＝０の場合はｕ＝０であることを条件とし；Ｙは、独立に、ハロゲン、ＮＯ２、ＣＮ、ＣＨ３、ＣＦ３、またはＯＣＦ３から選択され；Ｅは、アルキル、または、少なくとも１個のキラル中心を有する置換アルキルであり、個々のキラル基はラセミであっても非ラセミであってもよく、ただし液晶配合物が非ラセミとなるように個々のキラル基が選択されることを条件とする。〕
【００７１】
ＸおよびＥで表されるアルキルおよび置換アルキル基は、典型的には、２〜２０個の炭素原子を有する。置換アルキルは１個以上の以下の基で置換され得る：さらなるアルキル基、ハロゲン、エポキシド、ＮＯ２、ＣＮ、ＣＦ３またはＯＣＦ３。
【００７２】
ＩＩ）ナノ相分離スメクチック相（一般的構造）の特性を調整するために用いることができる成分
以下のクラスの物質は、上で示したオリゴシロキサン変性ナノ相分離液晶物質を含有する配合物への添加剤として有用である。
【００７３】
【化１１】
0005539888.tif 000013
〔上記式中、ｅ＝０または１；Ｇは、Ｈ、ハロゲン、エポキシド、ＮＯ２、ＣＮ、ＣＨ３、ＣＦ３、またはＯＣＦ３であり；
Ｍは、アルキル、または、少なくとも１個のキラル中心を有する置換アルキルであり、個々のキラル基はラセミであっても非ラセミであってもよく、ただしこの液晶配合物が非ラセミとなるように個々のキラル基が選択されることを条件とし、あるいは、Ｍは、下記の基：
【００７４】
【化１２】
0005539888.tif 000014
であり、
Ｍを表す上記式中、ｎ＝３〜１５；ｄ＝１〜５；Ｒ’およびＲ’’は、独立に、ＣｒＨ（２ｒ＋１）（ｒ＝１〜４）またはフェニル基から選択され；
Ｒは１〜１０個の炭素原子を有するアルキル基またはＺであり、
ここで、Ｚは、
【００７５】
【化１３】
0005539888.tif 000015
であり、
Ｚを表す式中、ｎ＝３〜１５；ｅ＝０または１；Ｇは、Ｈ、ハロゲン、エポキシド、ＮＯ２、ＣＮ、ＣＨ３、ＣＦ３、またはＯＣＦ３である。〕
【００７６】
Mで表されるアルキルおよび置換アルキル基は、典型的には、２〜２０個の炭素原子を有する。置換アルキルは、１個以上の以下の基で置換され得る：さらなるアルキル基、ハロゲン、エポキシド、ＮＯ２、ＣＮ、ＣＦ３またはＯＣＦ３。
【００７７】
以下のクラスの物質を、添加剤として用いることもできる。
【化１４】
0005539888.tif 000016
【００７８】
〔上記式中、ｒ＝０または１；ｐ＝０、１、または２；ｖ＝０、１、または２；ｘは０または１であることができ；ｑ＝０または１；ｉ＝０〜４であり；ただし、ｒ＝０の場合はｘ＝０であることを条件とし；Ｙは、独立に、ハロゲン、ＮＯ２、ＣＮ、ＣＨ３、ＣＦ３、またはＯＣＦ３から選択され；ＪおよびＪ’は、独立に、アルキル、または、少なくとも１個のキラル中心を有する置換アルキルから選択され、ここで個々のキラル基はラセミまたは非ラセミでもあることができ、ただし液晶配合物が非ラセミとなることを確実にするように個々のキラル基が選択されることを条件とする。〕
【００７９】
ＪおよびＪ’で表されるアルキルおよび置換アルキル基は、典型的には、２〜２０個の炭素原子を有する。置換アルキルは、１個以上の以下の基で置換され得る：さらなるアルキル基、ハロゲン、エポキシド、ＮＯ２、ＣＮ、ＣＦ３またはＯＣＦ３。
【００８０】
オリゴシロキサン変性ナノ相分離液晶成分がアキラルである場合は、液晶配合物中にキラリティーを生じさせるために有機キラル分子を用いることもできる。
【実施例】
【００８１】
配合物の実施例
液晶分子（メソゲン）は、通常は複雑な混合物中に配合される。このような配合物は、単一の分子からは実現が難しいか、不可能でさえあろう特性セット（特性の組合わせ）を実現可能にする。クロスランドの特許出願（国際公開番号ＷＯ２００５／０１９３８０）およびダウコーニングの特許出願（ＰＣＴ／ＵＳ０７／００９０３５）は、電場配向および双安定スイッチングを示す単一成分システムを確認した；しかし、そのような分子は、それらが幅広い温度で用いられ且つアクティブ・マトリクス・バックプレーンデバイスに用いられる場合には配合を必要とする。オリゴシロキサン変性液晶に基づく配合されたシステムの開発は、このような物質の特異なミクロ相分離した性質によって複雑化される。以下に示す実施例は、相系列、ＳｍＣ＊相の温度範囲、自発分極（Ｐｓ）、およびチルト角を、このようなシステムでどのように制御するかを明らかにする。このような材料の配合は、有機ＦＬＣの例から推定することはできない。なぜなら、有機ＦＬＣシステムには存在しないナノ相分離オリゴシロキサン領域が、バルク配合物の特性およびそれから作製されるデバイスの電気光学特性の制御において重要な役割を果たすからである。
【００８２】
さまざまな配合物に用いた成分の化学構造を、表１に示す。配合物およびそれらの特性を、表３〜５に示す。表２に、チルト角調整に用いたシアノビフェニル系物質の相挙動を示す。表３に、オリゴシロキサン変性テルフェニルメソゲンと、有機シアノビフェニルメソゲンおよび有機ＦＬＣ配合物とに基づく二成分配合物の例についてのデータを示す。表４に、オリゴシロキサン変性テルフェニルメソゲンおよびシアノビフェニルメソゲンに基づく二成分配合物の例を示す。表５に、オリゴシロキサン変性フェニルピリミジンと、さまざまなキラル・オリゴシロキサン変性ドーパントとを含有する配合物の例を示す。
【００８３】
容器に成分を秤量し、次いで、等方相を形成させるために、最も高い転移温度（液晶から等方相への転移温度）（あるいは、非液晶成分の場合には融点）を有する成分の透明化温度（あるいは融点）よりも、約１０℃上の温度に容器を加熱することによって、配合物を調製した。サンプルをこの温度で約５〜１０分間保持かつ混合し、次いで、常温に放冷した。すべての組成物は、別段の指定をしない限り、それぞれの成分のモルパーセントで示す。配合物について、最初に、示差走査熱量計（ＤＳＣ）を使用して特性解析を行なった。ＤＳＣ試験の温度範囲は、配合物の透明相転移温度が１００℃を超えない限り、典型的には、−４０℃〜１２０℃であった（１００℃を超える場合には、上限温度を高くした）。未使用サンプルを等方相に加熱し（加熱♯１）、その後−４０℃に冷却し（冷却♯１）、その後等方相に加熱して戻し（加熱♯２）、次に−４０℃に冷却し戻し（冷却♯２）、その後等方相に加熱し戻し（加熱♯３）、次に室温に冷やして戻した（冷却♯３）。加熱♯２と♯３を用い、各転移に対するピーク温度を選択することによって、相転移温度を決めた。存在する液晶相のタイプ（型）を分類するために、偏光光学顕微鏡およびプログラム可能なホットステージシステムを用いる熱光学分析を行なった。Ｐｓを測定するための最近の反転法（Ｍｉｙａｓａｔｏら、Ｊａｐａｎ Ｊｏｕｒｎａｌ Ａｐｐｌｉｅｄ  Ｐｈｙｓｉｃｓ，２２，Ｌ６６１（１９８３）に記載されている）を用いて、ＳｍＣ＊相の存在を確認し、かつ、ＳｍＣ＊の転移温度境界を特定した。熱光学および電気光学測定は、ＩＴＯガラス基板を用い、スペーサービーズでセパレートし、接着剤で端部をシールして組み立てた単一画素デバイスで行った。ラビングしたポリイミド配向層をこのデバイスに用いた。図１を参照されたい。
【００８４】
図１は、配合物を試験するために用いた典型的な双安定性液晶セルの構造を示す。液晶配合物１７を、２枚の基板１０、１１の間に配置する。基板は、任意の適切な材料、例えば、ガラス、シリコン、有機ポリマー、または無機ポリマーなどで作製することができる。基板の一つまたは両方を、デバイスの種類次第で、透明とすることができる。
【００８５】
基板１０、１１の内表面は、電極１２、１３、例えば、アルミニウムまたはインジウムスズ酸化物（ＩＴＯ）を有し、この電極は選択した領域に適用することができる。１個の電極が各基板上に存在するか、あるいは、両方の電極が基板のうちの一方の上に存在しうるが、一対の電極だけが必要とされる。電極の１個または両方は、デバイス次第で透明であってよい。あるいは、電気光学効果を制御可能にする、フリンジ電場を与える電極を存在させることもできる。電極の内表面は、所望する場合は、不動態化（パッシベーション）層で被覆することもできる。
【００８６】
電場配向、層配向、およびＳｍＣ＊相のスイッチングを容易にするために、（液晶物質に隣接する）電極の内表面、あるいはフリンジ電場デバイスの場合には基板の内表面を、配向層１４、１５で被覆する。この配向層は、有機コーティングであっても、無機コーティングであってもよい。適する配向層としては、以下に限定されないが、ポリアミド、ポリイミド、ポリエステル、ポリテトラフルオロエチレン、酸化ケイ素、シラン、およびポリシランが挙げられる。配向層物質の的確な選択およびその製造条件は、良好な配向および双安定性を実現するために重要であるが、的確な選択は配合物の組成に左右される。好ましい物質としては、約３°未満のプレチルト角を有するポリイミドが挙げられる；しかし他の物質を用いることもできる。用いることのできる物質の例として、日産化学工業株式会社からＳＥ１３０、ＳＥ１４１０、ＳＥ８２９２、およびＲＮ１１９９の表示で販売されているポリイミドが挙げられる。配向層は、当技術分野で既知の任意の方法で形成することができ、その方法としては、以下に限定されないが、ラビング、延伸、堆積、およびエンボス加工が挙げられる。配向層は、モノドメイン（すなわち「ブックシェルフ」）を形成させ、かつ、双安定なスイッチングを観測可能にするために役立つ。均一な配向および双安定性を達成するために、配向層の厚さは、約２００ｎｍ未満、約１００ｎｍ未満、約５０ｎｍ未満、または２５ｎｍ未満であるべきである。
【００８７】
スペーサー１６は、基板１０、１１を隔てさせ、かつ、セル厚を決定する。シーリング層１８を用いて、セル内に液晶材料を保持する。本発明の液晶電気光学デバイスは、典型的には、０．５ミクロンから１０ミクロンの範囲となるように設計されたセルギャップを有する。
【００８８】
積層させたデバイスを、互いの光軸が９０度に配置された偏光子１９、２０の間に置くことができ、液晶が二つの状態間でスイッチされると明状態または暗状態を生じる。図１に記載したデバイスは透過モードデバイスである。当業者に公知の、代替的な偏光子配置を、透過モードおよび反射モードデバイスのために用いることができる。
【００８９】
【表２Ａ】
0005539888.tif 000017
【表２Ｂ】
0005539888.tif 000018
【００９０】
【表３】
0005539888.tif 000019
【００９１】
【表４】
0005539888.tif 000020
【００９２】
【表５】
0005539888.tif 000021
【００９３】
【表６】
0005539888.tif 000022
【００９４】
［実施例１］：
Ｉ→ＳｍＣ＊相系列ナノ相分離オリゴシロキサン変性物質は、チルト角の低い温度依存性を有する。しかし、チルト角の大きさは、実際のデバイスの製造の際にも重要である。この実施例では、アキラルＩ→ＳｍＡ物質を、チルト角の大きさを調整するために用いると、不連続なＳｍＡ＊相が導入され、その結果チルト角の温度依存性がさらに比較的低くなることを明らかにする。
【００９５】
Ｉ→ＳｍＣ＊相系列を有する化合物Ｃ１を、Ｉ→ＳｍＡ→Ｃｒ相系列を有する化合物Ｃ６と種々の割合で混合した。Ｃ６がＳｍＣ相を有さないため、ド・フリースＳｍＡ物質の何らかの形態が形成されることは考えられない。Ｃ６はまた、強誘電スイッチングによって示唆されるとおりの強い横方向双極子挙動が存在するＣ１とは異なって、シアノ-ビフェニル構造に起因する強い縦方向双極子を有する。ブレンドにおいて、縦方向の双極子分枝を添加した状態でもＳｍＣ相が保持されることは、オリゴシロキサン変性液晶による強いスメクチック構造の増強を反映している。さまざまな量のＣ６を用いた数種の配合物を調製した。Ｃ６はＳｍＡ相のみを示すにもかかわらず、全ての配合物が、ＳｍＣ＊相を示した。さらに、全ての配合物が、ＳｍＣ＊相の下にＳｍＸ相を示した。
【００９６】
【表７】
0005539888.tif 000023
【００９７】
これらの配合物のチルト角を、図１に示した１３ｍｍ×１６ｍｍ液晶セルで測定した。液晶試験用セルは、以下の方法で作製した：ＩＴＯコーティングを、形成される電極のそれぞれについてコンタクトパッドを有する５ｍｍ×５ｍｍの活性化領域で光パターン化した。このＩＴＯコーティングされたガラスは、ガラス基板とＩＴＯコーティングとの間にＳｉＯ２コーティングを有し、ＩＴＯのシート抵抗は１００オーム／スクエアであった。指定した配向剤を約２５ｎｍの厚さにスピンコートし、硬化させ、その後ラビングして、配向層を形成させた。所望のサイズのスペーサーを、約２％（質量）量で紫外線硬化性シーラントと混合し、これを一方の基板上のセルの２つの端部に、配向層の上面に適用した。これを、シーラントの適用なしに別の基板と、配向層どうしが内側を向き且つ逆平行ラビング配向となるようにラミネートした。二つの基板は１３ｍｍ×１３ｍｍの基板の重なりおよび５ｍｍ×５ｍｍの対向する電極を有し、かつ電源接続用コンタクトパッドを有する二つの反対方向の３ｍｍ出っ張りを有するように、ねじれた形態に組み立てた。この組立品を、真空プレスを使用して圧縮し、紫外線光源を照射して、シーラントを硬化させた。
【００９８】
配向層としてのナイロン(登録商標)と３μｍのスペーサーとを用いて作製したセルに、前述の配合物を充填することによって、透過型液晶デバイスを作製した。次いで、そのポートを紫外線硬化性シーラントでシールし、電場を液晶配合物の全域に適用するための相対するＩＴＯ電極のためのコンタクトパッドに、はんだ付けによってワイヤーを取り付けた。
【００９９】
充填されたデバイスを、ＳｍＣ＊相の上限の直ぐ下の温度で８００Ｈｚ１０Ｖ／μｍ方形波を適用して処理することにより、均一な配向を生じさせた。次いで、このデバイスを、４０℃で特性解析し、Ｃ６の量を増加すると、チルト角が低下することを見出し、Ｃ６のチルト角調整挙動を実証した。さらに、配合物１０（Ｃ１：Ｃ６＝７５：２５）についてチルト角依存性が見られ、ＳｍＣ＊相内で５°（±２．５°）以内の偏差を有する良好な安定性が示された。図２ａに、配合物１０の温度依存性を、親化合物Ｃ１および市販の有機ＦＬＣ配合物Ｃ８（Ｆｅｌｉｘ  ０１５／０００）の温度依存性と共に示す。図２ａは、この有機配合物と比較して優れている配合物１０の温度安定性を実証している。
【０１００】
これらのデバイスは、良好な双安定性を示すことも見出された。図２ｂに、６７ｍ秒のパルス間遅延時間を有する１０Ｖ／μｍ６７０μ秒の幅広い両極性パルスでデバイスを駆動した場合の、７５：２５配合物についての例を示す。
【０１０１】
［実施例２］：
化合物Ｃ１と、化合物Ｃ３、Ｃ４、またはＣ５とをさまざまな比率で混合した。Ｃ３、Ｃ４、およびＣ５の相系列は、上記表２に示しており、いずれもＳｍＣ相を示さないため、これらはド・フリースＳｍＡ物質の形態ではない。これらの配合物はいずれも、スメクチック相、基本的にＳｍＣ＊相を形成する強い傾向を示した。このことは、Ｓｉ−ＦＬＣの強いナノ相分離挙動を暗示している。
【０１０２】
各配合物を、実施例１で記述したとおりに、液晶試験用セルに充填した。４０℃にてチルト角を測定し、下記表に記載した。有機ＳｍＡ化合物が、Ｃ１とのブレンドにおいて、チルト角について類似した影響を示したのに対し、シロキサン変性等価体（化合物Ｃ６）は、チルト角への影響がより強かった（下記表に記載した）。再び、オリゴシロキサン変性液晶が、増強されたスメクチック構造安定性を示した。しかし、有機化合物の組成範囲は、さらなる添加が配合物のスメクチックＣ範囲を狭くするため、制限される。
【０１０３】
【表８】
0005539888.tif 000024
【０１０４】
［実施例３］：
Ｉ→ＳｍＣ＊相挙動を有する化合物Ｃ１と、Ｉ→Ｎ→ＳｍＡ＊→ＳｍＣ＊相系列を示す化合物Ｃ８〔市販のＦｅｌｉｘ  ０１５／０００（ＡＺ  Ｅｌｅｃｔｒｏｎｉｃ  Ｍａｔｅｒｉａｌｓ社から入手可能）〕とを、さまざまな比率で混合した。配合物の相系列は、Ｃ８含量が２５質量％を超える場合には、Ｉ→ＳｍＡ＊→ＳｍＣ＊であり、Ｃ８含量が２５質量％未満である場合には、Ｉ→ＳｍＣ＊挙動を示した。ニート（neat）のＣ８を含有するデバイスは、配向させると、ＳｍＡ＊→ＳｍＣ＊相転移時の層収縮を示すジグザグ欠陥を示し、ド・フリースＳｍＡ物質の形成が全くないことを示唆した。したがって、これらの配合物はいずれも、ド・フリース成分のいかなる形態も含まない。
【０１０５】
【表９】
0005539888.tif 000025
【０１０６】
予測したとおり、Ｃ８では、双安定性が観測されないことが、図３ａに示すように、電場を除去した後で透過性プロファイルが継続して減衰することによって実証された。一方、Ｉ→ＳｍＡ＊→ＳｍＣ＊相系列を有する配合物１２（Ｃ１：Ｃ８の質量比は、６２．５：３７．５である）は、パルス間の遅延時間１９秒を有する２００μ秒の幅の１０Ｖ／μｍ両極性パルスを適用した場合に、良好な双安定性を示した（図３ｂ）。このことは、オリゴシロキサンＦＬＣ配合物が、ド・フリース・スメチックＡ挙動の何らかの形態を示す成分を何ら含むことなく、双安定性を示すことを実証している。
【０１０７】
［実施例４］：
オリゴシロキサン液晶組成物である配合物１７を、以下の化合物を下記表に示した組成で混合することによって調製した。得られた配合物は、表４に示したとおりの相系列を有し、ＳｍＣ＊範囲が１７℃〜６１℃の間にわたって拡がっていることを特徴としている。
【０１０８】
【表１０】
0005539888.tif 000026
【０１０９】
実施例１に記載したとおりに、配合物１７をセルに充填することによって、透過型液晶デバイスを作製した。デバイスを等方相で充填し、次いで、ＳｍＣ＊相に冷却した。この際、デバイスを、３０Ｈｚ  １３Ｖ／μｍの方形波の適用によって等温的に配向させた結果、３５：１のコントラスト比を有する均一な配向の形成がもたらされた。市販の有機強誘電液晶材料Ｃ８（Ｆｅｌｉｘ  ０１５／０００）は、同じコントラスト比測定条件で２６：１のコントラスト比を示した。次いで、配合物１７を含有するこのデバイスを、４０℃で特性解析し、電圧印加から９０％透過までの応答時間が７５μ秒であり、２７ｎＣ／ｃｍ２のＰｓを示すことがわかった。このデバイスは、１０ｍ秒のパルス間遅延時間を有する２００μ秒幅の５．６Ｖ／μｍ両極性パルスで駆動した場合に、９０％を超えるシグナルが維持される良好な双安定性を示した（図４ａ）。チルト角は、２１．５°であることが測定され、２５℃〜５５℃の間の変化が±２．５°以内であることがわかり、チルト角の良好な温度安定性が示された（図４ｂ）。
【０１１０】
［実施例５］：
オリゴシロキサン液晶組成物である配合物１９を、以下の化合物を下記表に示した組成で混合することによって調製した。得られた配合物は、表４に示したとおりの相系列を有し、ＳｍＣ＊範囲が１６℃〜６２℃の間にわたって拡がっていることを特徴としている。
【０１１１】
【表１１】
0005539888.tif 000027
【０１１２】
実施例１に記載したとおりに、配合物１９をセルに充填することによって、透過型液晶デバイスを作製した。デバイスを等方相で充填し、次いで、ＳｍＣ＊相に冷却した。この際、デバイスを、１７Ｈｚ  １０Ｖ／μｍの方形波の適用によって等温的に配向させた結果、数分以内に、１１：１のコントラスト比を有する均一な配向の形成がもたらされた。次いで、このデバイスを、４０℃で特性解析し、電圧印加から９０％透過までの応答時間が６４μ秒であり、２０ｎＣ／ｃｍ２のＰｓを示すことがわかった。チルト角は、２０°であった。
【０１１３】
このデバイスを、サブ-ＳｍＣ＊温度に冷却したところ、強誘電スイッチングが停止した。次いで、このデバイスを、４０°に再び加熱すると、コントラスト比が１１：１であることが観測され、ＳｍＣ＊相の保持が確認された。
【０１１４】
［実施例６］：
オリゴシロキサン液晶組成物である配合物２０を、以下の化合物を下記表に示した組成で混合することによって調製した。得られた配合物は、表４に示したとおりの相系列を有し、ＳｍＣ＊範囲が２４℃〜７６℃の間にわたって拡がっていることを特徴としている。
【０１１５】
【表１２】
0005539888.tif 000028
【０１１６】
ポリイミド配向層を用いた以外は実施例１に記載したとおりにして、配合物２０をセルに充填することによって、透過型液晶デバイスを作製した。デバイスを等方相で充填し、次いで、ＳｍＣ＊相に冷却した。この際、デバイスを、３８０Ｈｚ  ２６Ｖ／μｍの方形波の適用によって等温的に配向させた結果、６９：１の非常に優れたコントラスト比を有する均一な配向の形成がもたらされた。次いで、このデバイスを、４０℃で特性解析し、電圧印加から９０％透過までの応答時間が６９μ秒であり、３０ｎＣ／ｃｍ２のＰｓを示すことがわかった。１０Ｖ／μｍ  ２００μ秒のパルスで駆動した場合に、２０分後のシグナル保持率が９５％より高い良好な双安定性が達成された（図５）。
【０１１７】
このデバイスを、ＳｍＣ＊相より低い温度に冷却したところ、強誘電スイッチングが停止した。次いで、このデバイスを、４０°に再び加熱すると、ＳｍＣ＊相の低温堅牢性が確認された。コントラスト比が６９：１であることが観測され、暗状態および明状態の透過性に実質的な変化が全くなく、非常に優れた配向安定性が明らかとなった。
【０１１８】
［実施例７］：
オリゴシロキサン液晶組成物である配合物２６を、以下の化合物を下記表に示した組成で混合することによって調製した。得られた配合物は、表５に示したとおりの相系列を有し、ＳｍＣ＊範囲が−３０℃〜４７℃の間にわたって拡がっていることを特徴としている。
【０１１９】
【表１３】
0005539888.tif 000029
【０１２０】
ポリイミド配向層を用いた以外は実施例１に記載したとおりにして、配合物２６をセルに充填することによって、透過型液晶デバイスを作製した。充填したデバイスを、周囲温度にて３０Ｈｚ  １０Ｖ／μｍの方形波を適用にすることによって処理した結果、なめらかな暗状態テクスチュアを有し、６２：１の高いコントラスト比を有する均一な配向の形成がもたらされた。このデバイスを、２５℃で特性解析し、電圧印加から９０％透過までの応答時間が１２５μ秒であり、１５ｎＣ／ｃｍ２のＰｓを示し、２５°のチルト角を有することがわかった。このデバイスは、一方の状態についてはわずかしか緩和せず、他方の状態については、２３ｍ秒のパルス間遅延時間および２３０μ秒の幅を有する１０Ｖ／μｍの両極性パルス（図６）で駆動した場合に非常に優れた双安定性を示す、合理的な双極性を示した。
【０１２１】
このデバイスを、サブ-ＳｍＣ＊相に冷却したところ、強誘電スイッチングが停止した。次いで、このデバイスを、２５°に再び加熱して、冷却時の配向性の保持をチェックした。コントラスト比が６０：１であることが観測され、配向したＳｍＣ＊の配向の堅牢性が示された。
【０１２２】
［実施例８］：
オリゴシロキサン液晶組成物である配合物２８を、以下の化合物を下記表に示した組成で混合することによって調製した。得られた配合物は、表５に示したとおりの相系列を有し、ＳｍＣ＊範囲が−２５℃〜４８℃の間にわたって拡がっていることを特徴としている。
【０１２３】
【表１４】
0005539888.tif 000030
【０１２４】
ポリイミド配向層を用いた以外は実施例１に記載したとおりにして、配合物２８をセルに充填することによって、透過型液晶デバイスを作製した。充填したデバイスを、周囲温度に保って３０Ｈｚ  １０Ｖ／μｍの方形波を適用することによって処理した結果、５０：１の高いコントラスト比を有する均一な配向の形成がもたらされた。このデバイスを、２５℃で特性解析し、電圧印加から９０％透過までの応答時間が８５μ秒であり、１１ｎＣ／ｃｍ２のＰｓを示し、２３°のチルト角を有することがわかった。
【０１２５】
本発明を説明する目的で、特定の代表的態様及び詳細を示したが、添付した特許請求の範囲で定義した本発明の範囲から逸脱することなく、様々な変更を加えることができることは、当業者には明らかである。
【図１】
0005539888.tif 000062
【図２Ａ】
0005539888.tif 000063
【図２Ｂ】
0005539888.tif 000064
【図３Ａ】
0005539888.tif 000065
【図３Ｂ】
0005539888.tif 000066
【図４Ａ】
0005539888.tif 000067
【図４Ｂ】
0005539888.tif 000068
【図５】
0005539888.tif 000069
【図６】
0005539888.tif 000070